(57)【要約】【課題】本発明は、高い耐薬品性および解像度が得られ、かつ高温保存試験後、Ｃｕ層の、樹脂層に接する界面でボイドの発生を抑制することができるネガ型感光性樹脂組成物を提供することを目的の一つとする。また、本発明のネガ型感光性樹脂組成物を用いた硬化レリーフパターンの形成方法を提供することも目的の一つである。また、近年ファンアウト型半導体パッケージが注目されている。ファンナウト型の半導体パッケージでは、半導体チップを封止材で覆うことにより半導体チップのチップサイズよりも大きいチップ封止体を形成する。更に、半導体チップ及び封止材の領域にまで及ぶ再配線層を形成する。再配線層は、薄い膜厚で形成される。また、再配線層は、封止材の領域まで形成できるため、外部接続端子の数を多くすることができる。【解決手段】ネガ型感光性樹脂組成物が、（Ａ）ポリイミド前駆体；特定の化合物（例えば、（Ｂ１）活性エステル化剤、（Ｂ２）熱硬化剤、（Ｂ３）３級アミン化合物及び／又はグアニジン化合物、（Ｂ４）酸性化合物、又は（Ｂ５）含窒素化合物）；及び（Ｃ）光重合開始剤を含む。【選択図】なし【特許請求の範囲】
【請求項１】
（Ａ）ポリイミド前駆体；
（Ｂ）活性エステル化剤；及び
（Ｃ）光重合開始剤
を含む、ネガ型感光性樹脂組成物。
【請求項２】
前記（Ｂ）活性エステル化剤が、ビス（ペンタフルオロフェニル）カーボネート、ビス（４−ニトロフェニル）カーボネート、ジ（Ｎ−スクリンイミジル）カーボネート、ペンタフルオロフェノール、１−ヒドロキシ−７−アザベンゾトリアゾール及び４−ニトロフェニルトリフルオロアセテートから成る群から選択される少なくとも１種である、請求項１に記載のネガ型感光性樹脂組成物。
【請求項３】
前記（Ａ）ポリイミド前駆体が、下記一般式（２）：
【化１】
2020091464.tif 000081
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、請求項１又は２に記載のネガ型感光性樹脂組成物。
【請求項４】
前記一般式（２）において、Ｒ１及びＲ２の少なくとも一方は、下記一般式（３）：
【化２】
2020091464.tif 000082
｛式中、Ｌ１、Ｌ２及びＬ３は、それぞれ独立に、水素原子又は炭素数１〜３の有機基であり、そしてｍ１は、２〜１０の整数である。｝で表される１価の有機基である、請求項３に記載のネガ型感光性樹脂組成物。
【請求項５】
前記一般式（２）において、Ｘ１が、下記一般式（２０ａ）：
【化３】
2020091464.tif 000083
で表される構造を含む、請求項３又は４に記載のネガ型感光性樹脂組成物。
【請求項６】
前記一般式（２）において、Ｘ１が、下記一般式（２０ｂ）：
【化４】
2020091464.tif 000084
で表される構造を含む、請求項３又は４に記載のネガ型感光性樹脂組成物。
【請求項７】
前記一般式（２）において、Ｙ１が、下記一般式（２１ｂ）：
【化５】
2020091464.tif 000085
で表される構造を含む、請求項３〜６のいずれか一項に記載のネガ型感光性樹脂組成物。
【請求項８】
前記（Ａ）ポリイミド前駆体が、下記一般式（４）：
【化６】
2020091464.tif 000086
｛式中、Ｒ１、Ｒ２、及びｎ１は上記に定義したものである。｝
で表される構造単位を有するポリイミド前駆体を含む、請求項３又は４に記載のネガ型感光性樹脂組成物。
【請求項９】
前記（Ａ）ポリイミド前駆体が、下記一般式（５）：
【化７】
2020091464.tif 000087
｛式中、Ｒ１、Ｒ２、及びｎ１は上記に定義したものである。｝
で表される構造単位を有するポリイミド前駆体を含む、請求項３又は４に記載のネガ型感光性樹脂組成物。
【請求項１０】
前記（Ａ）ポリイミド前駆体が、下記一般式（４）及び（５）：
【化８】
2020091464.tif 000088
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化９】
2020091464.tif 000089
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、請求項３〜９のいずれか一項に記載のネガ型感光性樹脂組成物。
【請求項１１】
前記（Ａ）ポリイミド前駆体が、前記一般式（４）と（５）で表される構造単位の共重合体である、請求項１０に記載のネガ型感光性樹脂組成物。
【請求項１２】
１００質量部の前記（Ａ）ポリイミド前駆体と、
前記（Ａ）ポリイミド前駆体１００質量部を基準として０．１〜３０質量部の前記（Ｂ）活性エステル化剤と、
前記（Ａ）ポリイミド前駆体１００質量部を基準として０．１〜２０質量部の前記（Ｃ）光重合開始剤と
を含む、請求項１〜１１のいずれか一項に記載のネガ型感光性樹脂組成物。
【請求項１３】
請求項１〜１２のいずれか一項に記載のネガ型感光性樹脂組成物をポリイミドに変換する工程を含むポリイミドの製造方法。
【請求項１４】
（１）請求項１〜１２のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
【請求項１５】
（Ａ）ポリイミド前駆体；
（Ｂ）熱硬化剤；及び
（Ｃ）光重合開始剤
を含む、ネガ型感光性樹脂組成物。
【請求項１６】
前記（Ｂ）熱硬化剤が、ベンゾオキサジン、エポキシ樹脂、及びオキセタン樹脂から成る群から選択される少なくとも１種である、請求項１５に記載のネガ型感光性樹脂組成物。
【請求項１７】
前記（Ｂ）熱硬化剤が、ベンゾオキサジンである、請求項１５又は１６に記載のネガ型感光性樹脂組成物。
【請求項１８】
前記（Ａ）ポリイミド前駆体が、下記一般式（２）：
【化１０】
2020091464.tif 000090
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、請求項１５〜１７のいずれか一項に記載のネガ型感光性樹脂組成物。
【請求項１９】
前記一般式（２）において、Ｒ１及びＲ２の少なくとも一方は、下記一般式（３）：
【化１１】
2020091464.tif 000091
｛式中、Ｌ１、Ｌ２及びＬ３は、それぞれ独立に、水素原子又は炭素数１〜３の有機基であり、そしてｍ１は、２〜１０の整数である。｝で表される１価の有機基である、請求項１８に記載のネガ型感光性樹脂組成物。
【請求項２０】
前記一般式（２）において、Ｘ１が、下記一般式（２０ａ）：
【化１２】
2020091464.tif 000092
で表される構造を含む、請求項１８又は１９に記載のネガ型感光性樹脂組成物。
【請求項２１】
前記一般式（２）において、Ｘ１が、下記一般式（２０ｂ）：
【化１３】
2020091464.tif 000093
で表される構造を含む、請求項１８又は１９に記載のネガ型感光性樹脂組成物。
【請求項２２】
前記一般式（２）において、Ｙ１が、下記一般式（２１ｂ）：
【化１４】
2020091464.tif 000094
で表される構造を含む、請求項１８〜２１のいずれか一項に記載のネガ型感光性樹脂組成物。
【請求項２３】
前記（Ａ）ポリイミド前駆体が、下記一般式（４）：
【化１５】
2020091464.tif 000095
｛式中、Ｒ１、Ｒ２、及びｎ１は上記に定義したものである。｝
で表される構造単位を有するポリイミド前駆体を含む、請求項１８又は１９に記載のネガ型感光性樹脂組成物。
【請求項２４】
前記（Ａ）ポリイミド前駆体が、下記一般式（５）：
【化１６】
2020091464.tif 000096
｛式中、Ｒ１、Ｒ２、及びｎ１は上記に定義したものである。｝
で表される構造単位を有するポリイミド前駆体を含む、請求項１８又は１９に記載のネガ型感光性樹脂組成物。
【請求項２５】
前記（Ａ）ポリイミド前駆体が、下記一般式（４）及び（５）：
【化１７】
2020091464.tif 000097
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化１８】
2020091464.tif 000098
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、請求項１８〜２４のいずれか一項に記載のネガ型感光性樹脂組成物。
【請求項２６】
前記（Ａ）ポリイミド前駆体が、前記一般式（４）と（５）で表される構造単位の共重合体である、請求項２５に記載のネガ型感光性樹脂組成物。
【請求項２７】
１００質量部の前記（Ａ）ポリイミド前駆体と、
前記（Ａ）ポリイミド前駆体１００質量部を基準として０．１〜３０質量部の前記（Ｂ）熱硬化剤と、
前記（Ａ）ポリイミド前駆体１００質量部を基準として０．１〜２０質量部の前記（Ｃ）光重合開始剤と
を含む、請求項１５〜２６のいずれか一項に記載のネガ型感光性樹脂組成物。
【請求項２８】
請求項１５〜２７のいずれか一項に記載のネガ型感光性樹脂組成物をポリイミドに変換する工程を含むポリイミドの製造方法。
【請求項２９】
（１）請求項１５〜２７のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
【請求項３０】
（Ａ）ポリイミド前駆体；
（Ｂ）下記一般式（Ｂ−１）：
【化１９】
2020091464.tif 000099
｛式中、Ｒａ及びＲｂは、それぞれ独立に、ヘテロ原子を含んでもよい炭素数１〜１０の１価の有機基であり、Ｒｃは、それぞれ独立に、ヘテロ原子を含んでもよい１価の有機基であり、かつｍは、０〜５の整数を表す。｝
で表される３級アミン化合物、及びグアニジン化合物から成る群から選択される少なくとも１種；及び
（Ｃ）光重合開始剤；
を含むネガ型感光性樹脂組成物。
【請求項３１】
前記一般式（Ｂ−１）において、Ｒａ及びＲｂが、メチル基、エチル基、ｎ−プロピル基、及びイソプロピル基から成る群から選択される少なくとも１種である、請求項３０に記載のネガ型感光性樹脂組成物。
【請求項３２】
前記グアニジン化合物が、下記一般式（Ｂ−２）：
【化２０】
2020091464.tif 000100
｛式中、Ｒｄは、水素原子、又はヘテロ原子を含んでもよい炭素数１〜１０の１価の有機基を表す。｝
で表される化合物である、請求項３０に記載のネガ型感光性樹脂組成物。
【請求項３３】
前記（Ａ）ポリイミド前駆体が、下記一般式（２）：
【化２１】
2020091464.tif 000101
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、請求項３０〜３２のいずれか一項に記載のネガ型感光性樹脂組成物。
【請求項３４】
前記一般式（２）において、Ｒ１及びＲ２の少なくとも一方は、下記一般式（３）：
【化２２】
2020091464.tif 000102
｛式中、Ｌ１、Ｌ２及びＬ３は、それぞれ独立に、水素原子又は炭素数１〜３の有機基であり、そしてｍ１は、２〜１０の整数である。｝
で表される１価の有機基である、請求項３３に記載のネガ型感光性樹脂組成物。
【請求項３５】
前記一般式（２）において、Ｘ１が、下記一般式（２０ａ）：
【化２３】
2020091464.tif 000103
で表される構造を含む、請求項３３又は３４に記載のネガ型感光性樹脂組成物。
【請求項３６】
前記一般式（２）において、Ｘ１が、下記一般式（２０ｂ）：
【化２４】
2020091464.tif 000104
で表される構造を含む、請求項３３又は３４に記載のネガ型感光性樹脂組成物。
【請求項３７】
前記一般式（２）において、Ｙ１が、下記一般式（２１ｂ）：
【化２５】
2020091464.tif 000105
で表される構造を含む、請求項３３〜３６のいずれか一項に記載のネガ型感光性樹脂組成物。
【請求項３８】
前記（Ａ）ポリイミド前駆体が、下記一般式（４）：
【化２６】
2020091464.tif 000106
｛式中、Ｒ１、Ｒ２、及びｎ１は上記に定義したものである。｝
で表される構造単位を有するポリイミド前駆体を含む、請求項３３又は３４に記載のネガ型感光性樹脂組成物。
【請求項３９】
前記（Ａ）ポリイミド前駆体が、下記一般式（５）：
【化２７】
2020091464.tif 000107
｛式中、Ｒ１、Ｒ２、及びｎ１は上記に定義したものである。｝
で表される構造単位を有するポリイミド前駆体を含む、請求項３３又は３４に記載のネガ型感光性樹脂組成物。
【請求項４０】
前記（Ａ）ポリイミド前駆体が、下記一般式（４）及び（５）：
【化２８】
2020091464.tif 000108
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化２９】
2020091464.tif 000109
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、請求項３３〜３９のいずれか一項に記載のネガ型感光性樹脂組成物。
【請求項４１】
前記（Ａ）ポリイミド前駆体が、前記一般式（４）と（５）で表される構造単位の共重合体である、請求項４０に記載のネガ型感光性樹脂組成物。
【請求項４２】
１００質量部の前記（Ａ）ポリイミド前駆体と、
前記（Ａ）ポリイミド前駆体１００質量部を基準として０．１〜３０質量部の前記（Ｂ）３級アミン化合物及び／又はグアニジン化合物と、
前記（Ａ）ポリイミド前駆体１００質量部を基準として０．１〜２０質量部の前記（Ｃ）光重合開始剤と
を含む、請求項３０〜４１のいずれか一項に記載のネガ型感光性樹脂組成物。
【請求項４３】
請求項３０〜４２のいずれか一項に記載のネガ型感光性樹脂組成物をポリイミドに変換する工程を含むポリイミドの製造方法。
【請求項４４】
（１）請求項３０〜４２のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む硬化レリーフパターンの製造方法。
【請求項４５】
以下の成分：
（Ａ）ポリイミド前駆体；
（Ｂ−１）構造中にフェノール性水酸基またはカルボキシル基を２個以上有する酸性化合物；及び
（Ｃ）光重合開始剤
を含む、ネガ型感光性樹脂組成物。
【請求項４６】
前記（Ｂ−１）酸性化合物が、没食子酸メチル、メチレンジサリチル酸、ｏ−クマル酸、フタル酸から成る群から選択される少なくとも１種の酸性化合物である、請求項４５に記載のネガ型感光性樹脂組成物。
【請求項４７】
前記（Ｂ−１）酸性化合物が、メチレンジサリチル酸又はｏ−クマル酸である、請求項４５又は４６に記載のネガ型感光性樹脂組成物。
【請求項４８】
以下の成分：
（Ａ）ポリイミド前駆体；
（Ｂ−２）構造中にフェノール性水酸基またはカルボキシル基より選ばれる基を１個有し、かつ−ＮＨ−ＣＯ−Ａ１、または−ＣＯ−ＮＨ２より選ばれる基を１個以上有する酸性化合物（Ａ１は炭素数１〜４の有機基である）；及び
（Ｃ）光重合開始剤
を含む、ネガ型感光性樹脂組成物。
【請求項４９】
前記（Ｂ−２）酸性化合物が、下記一般式（１）：
【化３０】
2020091464.tif 000110
｛式（１）中、Ａ２は水酸基、またはカルボキシル基であり、Ａ３は−ＮＨ−ＣＯ−Ａ１、または−ＣＯ−ＮＨ２より選ばれる基であり、Ａ１は炭素数１〜４の有機基であり、Ａ４は１価の基であり、ｍ２は１または２であり、ｍ３は０〜４の整数である。｝で表される、請求項４８に記載のネガ型感光性樹脂組成物。
【請求項５０】
前記（Ａ）ポリイミド前駆体が、下記一般式（２）：
【化３１】
2020091464.tif 000111
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、請求項４５〜４９のいずれか一項に記載のネガ型感光性樹脂組成物。
【請求項５１】
前記一般式（２）において、Ｒ１及びＲ２の少なくとも一方は、下記一般式（３）：
【化３２】
2020091464.tif 000112
｛式中、Ｌ１、Ｌ２及びＬ３は、それぞれ独立に、水素原子又は炭素数１〜３の有機基であり、そしてｍ１は、２〜１０の整数である。｝
で表される１価の有機基である、請求項５０に記載のネガ型感光性樹脂組成物。
【請求項５２】
前記一般式（２）において、Ｘ１が、下記一般式（２０ａ）：
【化３３】
2020091464.tif 000113
で表される構造を含む、請求項５０又は５１に記載のネガ型感光性樹脂組成物。
【請求項５３】
前記一般式（２）において、Ｘ１が、下記一般式（２０ｂ）：
【化３４】
2020091464.tif 000114
で表される構造を含む、請求項５０又は５１に記載のネガ型感光性樹脂組成物。
【請求項５４】
前記一般式（２）において、Ｙ１が、下記一般式（２１ｂ）：
【化３５】
2020091464.tif 000115
又は一般式（７）：
【化３６】
2020091464.tif 000116
（式中、Ｒ９〜Ｒ１２は、水素原子又は炭素数１〜４の１価の脂肪族基であり、互いに異なっていても、同一であってもよい。）
で表される構造を含む、請求項５０〜５３のいずれか一項に記載のネガ型感光性樹脂組成物。
【請求項５５】
前記（Ａ）ポリイミド前駆体が、下記一般式（４）：
【化３７】
2020091464.tif 000117
｛式中、Ｒ１、Ｒ２、及びｎ１は上記に定義したものである。｝
で表される構造単位を有するポリイミド前駆体を含む、請求項５０又は５１に記載のネガ型感光性樹脂組成物。
【請求項５６】
前記（Ａ）ポリイミド前駆体が、下記一般式（５）：
【化３８】
2020091464.tif 000118
｛式中、Ｒ１、Ｒ２、及びｎ１は上記に定義したものである。｝
で表される構造単位を有するポリイミド前駆体を含む、請求項５０又は５１に記載のネガ型感光性樹脂組成物。
【請求項５７】
前記（Ａ）ポリイミド前駆体が、下記一般式（４）：
【化３９】
2020091464.tif 000119
｛式中、Ｒ１、Ｒ２、及びｎ１は、それぞれ、上記に定義したものであり、一般式（５）中のＲ１、Ｒ２、及びｎ１とは同じであるか、又は異なってよい。｝
及び下記一般式（５）：
【化４０】
2020091464.tif 000120
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、請求項５０〜５６のいずれか一項に記載のネガ型感光性樹脂組成物。
【請求項５８】
前記（Ａ）ポリイミド前駆体が、前記一般式（４）と（５）で表される構造単位の共重合体である、請求項５７に記載のネガ型感光性樹脂組成物。
【請求項５９】
１００質量部の前記（Ａ）ポリイミド前駆体と、
前記（Ａ）ポリイミド前駆体１００質量部を基準として０．１〜３０質量部の前記（Ｂ−１）酸性化合物２と、
前記（Ａ）ポリイミド前駆体１００質量部を基準として０．１〜２０質量部の前記（Ｃ）光重合開始剤と、
を含む、請求項４５〜４７のいずれか一項に記載のネガ型感光性樹脂組成物。
【請求項６０】
１００質量部の前記（Ａ）ポリイミド前駆体と、
前記（Ａ）ポリイミド前駆体１００質量部を基準として０．１〜３０質量部の前記（Ｂ−２）酸性化合物と、
前記（Ａ）ポリイミド前駆体１００質量部を基準として０．１〜２０質量部の前記（Ｃ）光重合開始剤と、
を含む、請求項４８又は４９に記載のネガ型感光性樹脂組成物。
【請求項６１】
請求項４５〜６０のいずれか一項に記載のネガ型感光性樹脂組成物をポリイミドに変換する工程を含むポリイミドの製造方法。
【請求項６２】
（１）請求項４５〜６０のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
【請求項６３】
（Ａ）ポリイミド前駆体；
（Ｂ）ビウレット化合物、カルバゾール化合物、インドール化合物、ヒダントイン化合物、ウラシル誘導体及びバルビツール酸化合物から成る群から選択される少なくとも１種の含窒素化合物；及び
（Ｃ）光重合開始剤
を含む、ネガ型感光性樹脂組成物。
【請求項６４】
前記（Ｂ）含窒素化合物が、ビウレット化合物、カルバゾール化合物、及びインドール化合物から成る群から選択される少なくとも１種である、請求項６３に記載のネガ型感光性樹脂組成物。
【請求項６５】
前記（Ｂ）含窒素化合物が、ビウレット化合物である、請求項６３又は６４に記載のネガ型感光性樹脂組成物。
【請求項６６】
前記（Ａ）ポリイミド前駆体が、下記一般式（２）：
【化４１】
2020091464.tif 000121
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、請求項６３〜６５のいずれか一項に記載のネガ型感光性樹脂組成物。
【請求項６７】
前記一般式（２）において、Ｒ１及びＲ２の少なくとも一方は、下記一般式（３）：
【化４２】
2020091464.tif 000122
｛式中、Ｌ１、Ｌ２及びＬ３は、それぞれ独立に、水素原子、又は炭素数１〜３の有機基であり、そしてｍ１は、２〜１０の整数である。｝
で表される１価の有機基である、請求項６６に記載のネガ型感光性樹脂組成物。
【請求項６８】
前記一般式（２）において、Ｘ１が、下記一般式（２０ａ）：
【化４３】
2020091464.tif 000123
で表される構造を含む、請求項６６又は６７に記載のネガ型感光性樹脂組成物。
【請求項６９】
前記一般式（２）において、Ｘ１が、下記一般式（２０ｂ）：
【化４４】
2020091464.tif 000124
で表される構造を含む、請求項６６又は６７に記載のネガ型感光性樹脂組成物。
【請求項７０】
前記一般式（２）において、Ｙ１が、下記一般式（２１ｂ）：
【化４５】
2020091464.tif 000125
で表される構造を含む、請求項６６〜６９のいずれか一項に記載のネガ型感光性樹脂組成物。
【請求項７１】
前記（Ａ）ポリイミド前駆体が、下記一般式（４）：
【化４６】
2020091464.tif 000126
｛式中、Ｒ１、Ｒ２、及びｎ１は上記に定義したものである。｝
で表される構造単位を有するポリイミド前駆体を含む、請求項６６又は６７に記載のネガ型感光性樹脂組成物。
【請求項７２】
前記（Ａ）ポリイミド前駆体が、下記一般式（５）：
【化４７】
2020091464.tif 000127
｛式中、Ｒ１、Ｒ２、及びｎ１は上記に定義したものである。｝
で表される構造単位を有するポリイミド前駆体を含む、請求項６６又は６７に記載のネガ型感光性樹脂組成物。
【請求項７３】
前記（Ａ）ポリイミド前駆体が、下記一般式（４）及び（５）：
【化４８】
2020091464.tif 000128
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化４９】
2020091464.tif 000129
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、請求項６６〜７２のいずれか一項に記載のネガ型感光性樹脂組成物。
【請求項７４】
前記（Ａ）ポリイミド前駆体が、前記一般式（４）と（５）で表される構造単位の共重合体である、請求項７３に記載のネガ型感光性樹脂組成物。
【請求項７５】
１００質量部の前記（Ａ）ポリイミド前駆体と、
前記（Ａ）ポリイミド前駆体１００質量部を基準として０．１〜３０質量部の前記（Ｂ）含窒素化合物と、
前記（Ａ）ポリイミド前駆体１００質量部を基準として０．１〜２０質量部の前記（Ｃ）光重合開始剤と、
を含む、請求項６３〜７４のいずれか一項に記載のネガ型感光性樹脂組成物。
【請求項７６】
請求項６３〜７５のいずれか一項に記載のネガ型感光性樹脂組成物をポリイミドに変換する工程を含むポリイミドの製造方法。
【請求項７７】
（１）請求項６３〜７５のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
【発明の詳細な説明】
【技術分野】
【０００１】
本発明は、ネガ型感光性樹脂組成物及びその製造方法に関するものである。
【背景技術】
【０００２】
従来、電子部品の絶縁材料、及び半導体装置のパッシベーション膜、表面保護膜、層間絶縁膜等には、優れた耐熱性、電気特性及び機械特性を併せ持つポリイミド樹脂、ポリベンゾオキサゾール樹脂、フェノール樹脂等が用いられている。これらの樹脂の中でも、感光性樹脂組成物の形態で提供されるものは、該組成物の塗布、露光、現像、及びキュアによる熱イミド化処理によって、耐熱性のレリーフパターン皮膜を容易に形成することができる。このような感光性樹脂組成物は、従来の非感光型材料に比べて、大幅な工程短縮を可能にするという特徴を有している。
【０００３】
ところで、半導体装置（以下、「素子」とも言う。）は、目的に合わせて、様々な方法でプリント基板に実装される。従来の素子は、素子の外部端子（パッド）からリードフレームまで細いワイヤで接続するワイヤボンディング法により作製されることが一般的であった。しかしながら、素子の高速化が進み、動作周波数がＧＨｚまで到達した今日、実装における各端子の配線長さの違いが、素子の動作に影響を及ぼすまでに至った。そのため、ハイエンド用途の素子の実装では、実装配線の長さを正確に制御する必要が生じ、ワイヤボンディングではその要求を満たすことが困難となった。
【０００４】
したがって、半導体チップの表面に再配線層を形成し、その上にバンプ（電極）を形成した後、該チップを裏返して、プリント基板に直接実装する、フリップチップ実装が提案されている（例えば特許文献１参照）。このフリップチップ実装では、配線距離を正確に制御できるため、高速な信号を取り扱うハイエンド用途の素子に、又は実装サイズの小ささから携帯電話等に、それぞれ採用され、需要が急拡大している。フリップチップ実装にポリイミド、ポリベンゾオキサゾール、フェノール樹脂等の材料を使用する場合、該樹脂層のパターンが形成された後に、金属配線層形成工程を経る。金属配線層は、通常、樹脂層表面をプラズマエッチングして表面を粗化した後、メッキのシード層となる金属層を、１μｍ以下の厚みでスパッタにより形成した後、その金属層を電極として、電解メッキにより形成される。このとき、一般に、シード層となる金属としてはチタン（Ｔｉ）が、電解メッキにより形成される再配線層の金属としては銅（Ｃｕ）が用いられる。
【０００５】
このような金属再配線層について、信頼性試験後に再配線された金属層と樹脂層との密着性が高いことが求められる。信頼性試験としては、例えば、空気中、１２５℃以上の高温で１００時間以上保存する、高温保存試験；配線を組んで電圧を印加しながら、空気中で、１２５℃程度の温度で１００時間以上に亘る保存下での動作を確認する、高温動作試験；空気中で、−６５℃〜−４０℃程度の低温状態と、１２５℃〜１５０℃程度の高温状態とをサイクルで行き来させる、温度サイクル試験；８５℃以上の温度で湿度８５％以上の水蒸気雰囲気下で保存する、高温高湿保存試験；高温高湿保存試験と同じ試験を、配線を組んで電圧を印加しながら行なう、高温高湿バイアス試験；並びに空気中又は窒素下で２６０℃のはんだリフロー炉を複数回通過させる、はんだリフロー試験等を挙げることができる。
【先行技術文献】
【特許文献】
【０００６】
【特許文献１】特開２００１−３３８９４７号公報
【発明の概要】
【発明が解決しようとする課題】
【０００７】
しかしながら、従来、上記信頼性試験の中で、高温保存試験の場合、試験後、再配線されたＣｕ層の、樹脂層に接する界面でボイドが発生する、という問題があった。Ｃｕ層と樹脂層との界面でボイドが発生すると、両者の密着性が低下してしまう。
【０００８】
また、ボイドの問題に加えて、金属再配線層には耐薬品性が求められ、また、微細化要求も大きくなっている。このため、特に半導体の再配線層の形成に用いられる感光性樹脂組成物には、ボイドの発生を抑制するとともに、高い耐薬品性と解像性を示すことが求められる。
【０００９】
本発明は、このような従来の実情に鑑みて考案されたものであり、高い耐薬品性および解像度が得られ、かつ、高温保存（ｈｉｇｈ  ｔｅｍｐｅｒａｔｕｒｅ  ｓｔｏｒａｇｅ）試験後、Ｃｕ層の、樹脂層に接する界面でボイドの発生を抑制することができるネガ型感光性樹脂組成物（以下、本明細書において単に「感光性樹脂組成物」ともいう。）を提供することを目的の一つとする。また、本発明のネガ型感光性樹脂組成物を用いた硬化レリーフパターンの形成方法を提供することも目的の一つである。
また、近年ファンアウト型半導体パッケージが注目されている。ファンナウト型の半導体パッケージでは、半導体チップを封止材で覆うことにより半導体チップのチップサイズよりも大きいチップ封止体を形成する。更に、半導体チップ及び封止材の領域にまで及ぶ再配線層を形成する。再配線層は、薄い膜厚で形成される。また、再配線層は、封止材の領域まで形成できるため、外部接続端子の数を多くすることができる。
【課題を解決するための手段】
【００１０】
本発明者らは、特定の感光性樹脂と、特定の化合物（例えば、（Ｂ１）活性エステル化剤、（Ｂ２）熱硬化剤、（Ｂ３）３級アミン化合物及び／又はグアニジン化合物、（Ｂ４）酸性化合物、又は（Ｂ５）含窒素化合物）と、光重合開始剤を組み合わせることにより、上記課題を解決することができることを見出し、本発明を完成するに至った。すなわち、本発明は以下のとおりである。
［１］
（Ａ）ポリイミド前駆体；
（Ｂ）活性エステル化剤；及び
（Ｃ）光重合開始剤
を含む、ネガ型感光性樹脂組成物。
［２］
前記（Ｂ）活性エステル化剤が、ビス（ペンタフルオロフェニル）カーボネート、ビス（４−ニトロフェニル）カーボネート、ジ（Ｎ−スクリンイミジル）カーボネート、ペンタフルオロフェノール、１−ヒドロキシ−７−アザベンゾトリアゾール及び４−ニトロフェニルトリフルオロアセテートから成る群から選択される少なくとも１種である、［１］
に記載のネガ型感光性樹脂組成物。
［３］
前記（Ａ）ポリイミド前駆体が、下記一般式（２）：
【化１】
2020091464.tif 000002
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、［１］又は［２］に記載のネガ型感光性樹脂組成物。
［４］
前記一般式（２）において、Ｒ１及びＲ２の少なくとも一方は、下記一般式（３）：
【化２】
2020091464.tif 000003
｛式中、Ｌ１、Ｌ２及びＬ３は、それぞれ独立に、水素原子又は炭素数１〜３の有機基であり、そしてｍ１は、２〜１０の整数である。｝で表される１価の有機基である、［３］に記載のネガ型感光性樹脂組成物。
［５］
前記一般式（２）において、Ｘ１が、下記一般式（２０ａ）：
【化３】
2020091464.tif 000004
で表される構造を含む、［３］又は［４］に記載のネガ型感光性樹脂組成物。
［６］
前記一般式（２）において、Ｘ１が、下記一般式（２０ｂ）：
【化４】
2020091464.tif 000005
で表される構造を含む、［３］又は［４］に記載のネガ型感光性樹脂組成物。
［７］
前記一般式（２）において、Ｙ１が、下記一般式（２１ｂ）：
【化５】
2020091464.tif 000006
で表される構造を含む、［３］〜［６］のいずれか一項に記載のネガ型感光性樹脂組成物。
［８］
前記（Ａ）ポリイミド前駆体が、下記一般式（４）：
【化６】
2020091464.tif 000007
｛式中、Ｒ１、Ｒ２、及びｎ１は上記に定義したものである。｝
で表される構造単位を有するポリイミド前駆体を含む、［３］又は［４］に記載のネガ型感光性樹脂組成物。
［９］
前記（Ａ）ポリイミド前駆体が、下記一般式（５）：
【化７】
2020091464.tif 000008
｛式中、Ｒ１、Ｒ２、及びｎ１は上記に定義したものである。｝
で表される構造単位を有するポリイミド前駆体を含む、［３］又は［４］に記載のネガ型感光性樹脂組成物。
［１０］
前記（Ａ）ポリイミド前駆体が、下記一般式（４）及び（５）：
【化８】
2020091464.tif 000009
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化９】
2020091464.tif 000010
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、［３］〜［９］のいずれか一項に記載のネガ型感光性樹脂組成物。
［１１］
前記（Ａ）ポリイミド前駆体が、前記一般式（４）と（５）で表される構造単位の共重合体である、［１０］に記載のネガ型感光性樹脂組成物。
［１２］
１００質量部の前記（Ａ）ポリイミド前駆体と、
前記（Ａ）ポリイミド前駆体１００質量部を基準として０．１〜３０質量部の前記（Ｂ）活性エステル化剤と、
前記（Ａ）ポリイミド前駆体１００質量部を基準として０．１〜２０質量部の前記（Ｃ）光重合開始剤と
を含む、［１］〜［１１］のいずれか一項に記載のネガ型感光性樹脂組成物。
［１３］
［１］〜［１２］のいずれか一項に記載のネガ型感光性樹脂組成物をポリイミドに変換する工程を含むポリイミドの製造方法。
［１４］
（１）［１］〜［１２］のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
［１５］
（Ａ）ポリイミド前駆体；
（Ｂ）熱硬化剤；及び
（Ｃ）光重合開始剤
を含む、ネガ型感光性樹脂組成物。
［１６］
前記（Ｂ）熱硬化剤が、ベンゾオキサジン、エポキシ樹脂、及びオキセタン樹脂から成る群から選択される少なくとも１種である、［１５］に記載のネガ型感光性樹脂組成物。
［１７］
前記（Ｂ）熱硬化剤が、ベンゾオキサジンである、［１５］又は［１６］に記載のネガ型感光性樹脂組成物。
［１８］
前記（Ａ）ポリイミド前駆体が、下記一般式（２）：
【化１０】
2020091464.tif 000011
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、［１５］〜［１７］のいずれか一項に記載のネガ型感光性樹脂組成物。
［１９］
前記一般式（２）において、Ｒ１及びＲ２の少なくとも一方は、下記一般式（３）：
【化１１】
2020091464.tif 000012
｛式中、Ｌ１、Ｌ２及びＬ３は、それぞれ独立に、水素原子又は炭素数１〜３の有機基であり、そしてｍ１は、２〜１０の整数である。｝で表される１価の有機基である、［１８］に記載のネガ型感光性樹脂組成物。
［２０］
前記一般式（２）において、Ｘ１が、下記一般式（２０ａ）：
【化１２】
2020091464.tif 000013
で表される構造を含む、［１８］又は［１９］に記載のネガ型感光性樹脂組成物。
［２１］
前記一般式（２）において、Ｘ１が、下記一般式（２０ｂ）：
【化１３】
2020091464.tif 000014
で表される構造を含む、［１８］又は［１９］に記載のネガ型感光性樹脂組成物。
［２２］
前記一般式（２）において、Ｙ１が、下記一般式（２１ｂ）：
【化１４】
2020091464.tif 000015
で表される構造を含む、［１８］〜［２１］のいずれか一項に記載のネガ型感光性樹脂組成物。
［２３］
前記（Ａ）ポリイミド前駆体が、下記一般式（４）：
【化１５】
2020091464.tif 000016
｛式中、Ｒ１、Ｒ２、及びｎ１は上記に定義したものである。｝
で表される構造単位を有するポリイミド前駆体を含む、［１８］又は［１９］に記載のネガ型感光性樹脂組成物。
［２４］
前記（Ａ）ポリイミド前駆体が、下記一般式（５）：
【化１６】
2020091464.tif 000017
｛式中、Ｒ１、Ｒ２、及びｎ１は上記に定義したものである。｝
で表される構造単位を有するポリイミド前駆体を含む、［１８］又は［１９］に記載のネガ型感光性樹脂組成物。
［２５］
前記（Ａ）ポリイミド前駆体が、下記一般式（４）及び（５）：
【化１７】
2020091464.tif 000018
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化１８】
2020091464.tif 000019
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、［１８］〜［２４］のいずれか一項に記載のネガ型感光性樹脂組成物。
［２６］
前記（Ａ）ポリイミド前駆体が、前記一般式（４）と（５）で表される構造単位の共重合体である、［２５］に記載のネガ型感光性樹脂組成物。
［２７］
１００質量部の前記（Ａ）ポリイミド前駆体と、
前記（Ａ）ポリイミド前駆体１００質量部を基準として０．１〜３０質量部の前記（Ｂ）熱硬化剤と、
前記（Ａ）ポリイミド前駆体１００質量部を基準として０．１〜２０質量部の前記（Ｃ）光重合開始剤と
を含む、［１５］〜［２６］のいずれか一項に記載のネガ型感光性樹脂組成物。
［２８］
［１５］〜［２７］のいずれか一項に記載のネガ型感光性樹脂組成物をポリイミドに変換する工程を含むポリイミドの製造方法。
［２９］
（１）［１５］〜［２７］のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
［３０］
（Ａ）ポリイミド前駆体；
（Ｂ）下記一般式（Ｂ−１）：
【化１９】
2020091464.tif 000020
｛式中、Ｒａ及びＲｂは、それぞれ独立に、ヘテロ原子を含んでもよい炭素数１〜１０の１価の有機基であり、Ｒｃは、それぞれ独立に、ヘテロ原子を含んでもよい１価の有機基であり、かつｍは、０〜５の整数を表す。｝
で表される３級アミン化合物、及びグアニジン化合物から成る群から選択される少なくとも１種；及び
（Ｃ）光重合開始剤；
を含むネガ型感光性樹脂組成物。
［３１］
前記一般式（Ｂ−１）において、Ｒａ及びＲｂが、メチル基、エチル基、ｎ−プロピル基、及びイソプロピル基から成る群から選択される少なくとも１種である、［３０］に記載のネガ型感光性樹脂組成物。
［３２］
前記グアニジン化合物が、下記一般式（Ｂ−２）：
【化２０】
2020091464.tif 000021
｛式中、Ｒｄは、水素原子、又はヘテロ原子を含んでもよい炭素数１〜１０の１価の有機基を表す。｝
で表される化合物である、［３０］に記載のネガ型感光性樹脂組成物。
［３３］
前記（Ａ）ポリイミド前駆体が、下記一般式（２）：
【化２１】
2020091464.tif 000022
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、［３０］〜［３２］のいずれか一項に記載のネガ型感光性樹脂組成物。
［３４］
前記一般式（２）において、Ｒ１及びＲ２の少なくとも一方は、下記一般式（３）：
【化２２】
2020091464.tif 000023
｛式中、Ｌ１、Ｌ２及びＬ３は、それぞれ独立に、水素原子又は炭素数１〜３の有機基であり、そしてｍ１は、２〜１０の整数である。｝
で表される１価の有機基である、［３３］に記載のネガ型感光性樹脂組成物。
［３５］
前記一般式（２）において、Ｘ１が、下記一般式（２０ａ）：
【化２３】
2020091464.tif 000024
で表される構造を含む、［３３］又は［３４］に記載のネガ型感光性樹脂組成物。
［３６］
前記一般式（２）において、Ｘ１が、下記一般式（２０ｂ）：
【化２４】
2020091464.tif 000025
で表される構造を含む、［３３］又は［３４］に記載のネガ型感光性樹脂組成物。
［３７］
前記一般式（２）において、Ｙ１が、下記一般式（２１ｂ）：
【化２５】
2020091464.tif 000026
で表される構造を含む、［３３］〜［３６］のいずれか一項に記載のネガ型感光性樹脂組成物。
［３８］
前記（Ａ）ポリイミド前駆体が、下記一般式（４）：
【化２６】
2020091464.tif 000027
｛式中、Ｒ１、Ｒ２、及びｎ１は上記に定義したものである。｝
で表される構造単位を有するポリイミド前駆体を含む、［３３］又は［３４］に記載のネガ型感光性樹脂組成物。
［３９］
前記（Ａ）ポリイミド前駆体が、下記一般式（５）：
【化２７】
2020091464.tif 000028
｛式中、Ｒ１、Ｒ２、及びｎ１は上記に定義したものである。｝
で表される構造単位を有するポリイミド前駆体を含む、［３３］又は［３４］に記載のネガ型感光性樹脂組成物。
［４０］
前記（Ａ）ポリイミド前駆体が、下記一般式（４）及び（５）：
【化２８】
2020091464.tif 000029
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化２９】
2020091464.tif 000030
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、［３３］〜［３９］のいずれか一項に記載のネガ型感光性樹脂組成物。
［４１］
前記（Ａ）ポリイミド前駆体が、前記一般式（４）と（５）で表される構造単位の共重合体である、［４０］に記載のネガ型感光性樹脂組成物。
［４２］
１００質量部の前記（Ａ）ポリイミド前駆体と、
前記（Ａ）ポリイミド前駆体１００質量部を基準として０．１〜３０質量部の前記（Ｂ）３級アミン化合物及び／又はグアニジン化合物と、
前記（Ａ）ポリイミド前駆体１００質量部を基準として０．１〜２０質量部の前記（Ｃ）光重合開始剤と
を含む、［３０］〜［４１］のいずれか一項に記載のネガ型感光性樹脂組成物。
［４３］
［３０］〜［４２］のいずれか一項に記載のネガ型感光性樹脂組成物をポリイミドに変換する工程を含むポリイミドの製造方法。
［４４］
（１）［３０］〜［４２］のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む硬化レリーフパターンの製造方法。
［４５］
以下の成分：
（Ａ）ポリイミド前駆体；
（Ｂ−１）構造中にフェノール性水酸基またはカルボキシル基を２個以上有する酸性化合物；及び
（Ｃ）光重合開始剤
を含む、ネガ型感光性樹脂組成物。
［４６］
前記（Ｂ−１）酸性化合物が、没食子酸メチル、メチレンジサリチル酸、ｏ−クマル酸、フタル酸から成る群から選択される少なくとも１種の酸性化合物である、［４５］に記載のネガ型感光性樹脂組成物。
［４７］
前記（Ｂ−１）酸性化合物が、メチレンジサリチル酸又はｏ−クマル酸である、［４５］又は［４６］に記載のネガ型感光性樹脂組成物。
［４８］
以下の成分：
（Ａ）ポリイミド前駆体；
（Ｂ−２）構造中にフェノール性水酸基またはカルボキシル基より選ばれる基を１個有し、かつ−ＮＨ−ＣＯ−Ａ１、または−ＣＯ−ＮＨ２より選ばれる基を１個以上有する酸性化合物（Ａ１は炭素数１〜４の有機基である）；及び
（Ｃ）光重合開始剤
を含む、ネガ型感光性樹脂組成物。
［４９］
前記（Ｂ−２）酸性化合物が、下記一般式（１）：
【化３０】
2020091464.tif 000031
｛式（１）中、Ａ２は水酸基、またはカルボキシル基であり、Ａ３は−ＮＨ−ＣＯ−Ａ１、または−ＣＯ−ＮＨ２より選ばれる基であり、Ａ１は炭素数１〜４の有機基であり、Ａ４は１価の基であり、ｍ２は１または２であり、ｍ３は０〜４の整数である。｝で表される、［４８］に記載のネガ型感光性樹脂組成物。
［５０］
前記（Ａ）ポリイミド前駆体が、下記一般式（２）：
【化３１】
2020091464.tif 000032
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、［４５］〜［４９］のいずれか一項に記載のネガ型感光性樹脂組成物。
［５１］
前記一般式（２）において、Ｒ１及びＲ２の少なくとも一方は、下記一般式（３）：
【化３２】
2020091464.tif 000033
｛式中、Ｌ１、Ｌ２及びＬ３は、それぞれ独立に、水素原子又は炭素数１〜３の有機基であり、そしてｍ１は、２〜１０の整数である。｝
で表される１価の有機基である、［５０］に記載のネガ型感光性樹脂組成物。
［５２］
前記一般式（２）において、Ｘ１が、下記一般式（２０ａ）：
【化３３】
2020091464.tif 000034
で表される構造を含む、［５０］又は［５１］に記載のネガ型感光性樹脂組成物。
［５３］
前記一般式（２）において、Ｘ１が、下記一般式（２０ｂ）：
【化３４】
2020091464.tif 000035
で表される構造を含む、［５０］又は［５１］に記載のネガ型感光性樹脂組成物。
［５４］
前記一般式（２）において、Ｙ１が、下記一般式（２１ｂ）：
【化３５】
2020091464.tif 000036
又は一般式（７）：
【化３６】
2020091464.tif 000037
（式中、Ｒ９〜Ｒ１２は、水素原子又は炭素数１〜４の１価の脂肪族基であり、互いに異なっていても、同一であってもよい。）
で表される構造を含む、［５０］〜［５３］のいずれか一項に記載のネガ型感光性樹脂組成物。
［５５］
前記（Ａ）ポリイミド前駆体が、下記一般式（４）：
【化３７】
2020091464.tif 000038
｛式中、Ｒ１、Ｒ２、及びｎ１は上記に定義したものである。｝
で表される構造単位を有するポリイミド前駆体を含む、［５０］又は［５１］に記載のネガ型感光性樹脂組成物。
［５６］
前記（Ａ）ポリイミド前駆体が、下記一般式（５）：
【化３８】
2020091464.tif 000039
｛式中、Ｒ１、Ｒ２、及びｎ１は上記に定義したものである。｝
で表される構造単位を有するポリイミド前駆体を含む、［５０］又は［５１］に記載のネガ型感光性樹脂組成物。
［５７］
前記（Ａ）ポリイミド前駆体が、下記一般式（４）：
【化３９】
2020091464.tif 000040
｛式中、Ｒ１、Ｒ２、及びｎ１は、それぞれ、上記に定義したものであり、一般式（５）中のＲ１、Ｒ２、及びｎ１とは同じであるか、又は異なってよい。｝
及び下記一般式（５）：
【化４０】
2020091464.tif 000041
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、［５０］〜［５６］のいずれか一項に記載のネガ型感光性樹脂組成物。
［５８］
前記（Ａ）ポリイミド前駆体が、前記一般式（４）と（５）で表される構造単位の共重合体である、［５７］に記載のネガ型感光性樹脂組成物。
［５９］
１００質量部の前記（Ａ）ポリイミド前駆体と、
前記（Ａ）ポリイミド前駆体１００質量部を基準として０．１〜３０質量部の前記（Ｂ−１）酸性化合物と、
前記（Ａ）ポリイミド前駆体１００質量部を基準として０．１〜２０質量部の前記（Ｃ）光重合開始剤と、
を含む、［４５］〜［４７］のいずれか一項に記載のネガ型感光性樹脂組成物。
［６０］
１００質量部の前記（Ａ）ポリイミド前駆体と、
前記（Ａ）ポリイミド前駆体１００質量部を基準として０．１〜３０質量部の前記（Ｂ−２）酸性化合物）と、
前記（Ａ）ポリイミド前駆体１００質量部を基準として０．１〜２０質量部の前記（Ｃ）光重合開始剤と、
を含む、［４８］又は［４９］に記載のネガ型感光性樹脂組成物。
［６１］
［４５］〜［６０］のいずれか一項に記載のネガ型感光性樹脂組成物をポリイミドに変換する工程を含むポリイミドの製造方法。
［６２］
（１）［４５］〜［６０］のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
［６３］
（Ａ）ポリイミド前駆体；
（Ｂ）ビウレット化合物、カルバゾール化合物、インドール化合物、ヒダントイン化合物、ウラシル誘導体及びバルビツール酸化合物から成る群から選択される少なくとも１種の含窒素化合物；及び
（Ｃ）光重合開始剤
を含む、ネガ型感光性樹脂組成物。
［６４］
前記（Ｂ）含窒素化合物が、ビウレット化合物、カルバゾール化合物、及びインドール化合物から成る群から選択される少なくとも１種である、［６３］に記載のネガ型感光性樹脂組成物。
［６５］
前記（Ｂ）含窒素化合物が、ビウレット化合物である、［６３］又は［６４］に記載のネガ型感光性樹脂組成物。
［６６］
前記（Ａ）ポリイミド前駆体が、下記一般式（２）：
【化４１】
2020091464.tif 000042
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基であり、Ｒ１及びＲ２の少なくとも一方は、１価の有機基である。｝
で表される構造単位を有するポリイミド前駆体を含む、［６３］〜［６５］のいずれか一項に記載のネガ型感光性樹脂組成物。
［６７］
前記一般式（２）において、Ｒ１及びＲ２の少なくとも一方は、下記一般式（３）：
【化４２】
2020091464.tif 000043
｛式中、Ｌ１、Ｌ２及びＬ３は、それぞれ独立に、水素原子、又は炭素数１〜３の有機基であり、そしてｍ１は、２〜１０の整数である。｝
で表される１価の有機基である、［６６］に記載のネガ型感光性樹脂組成物。
［６８］
前記一般式（２）において、Ｘ１が、下記一般式（２０ａ）：
【化４３】
2020091464.tif 000044
で表される構造を含む、［６６］又は［６７］に記載のネガ型感光性樹脂組成物。
［６９］
前記一般式（２）において、Ｘ１が、下記一般式（２０ｂ）：
【化４４】
2020091464.tif 000045
で表される構造を含む、［６６］又は［６７］に記載のネガ型感光性樹脂組成物。
［７０］
前記一般式（２）において、Ｙ１が、下記一般式（２１ｂ）：
【化４５】
2020091464.tif 000046
で表される構造を含む、［６６］〜［６９］のいずれか一項に記載のネガ型感光性樹脂組成物。
［７１］
前記（Ａ）ポリイミド前駆体が、下記一般式（４）：
【化４６】
2020091464.tif 000047
｛式中、Ｒ１、Ｒ２、及びｎ１は上記に定義したものである。｝
で表される構造単位を有するポリイミド前駆体を含む、［６６］又は［６７］に記載のネガ型感光性樹脂組成物。
［７２］
前記（Ａ）ポリイミド前駆体が、下記一般式（５）：
【化４７】
2020091464.tif 000048
｛式中、Ｒ１、Ｒ２、及びｎ１は上記に定義したものである。｝
で表される構造単位を有するポリイミド前駆体を含む、［６６］又は［６７］に記載のネガ型感光性樹脂組成物。
［７３］
前記（Ａ）ポリイミド前駆体が、下記一般式（４）及び（５）：
【化４８】
2020091464.tif 000049
｛式中、Ｒ１、Ｒ２、及びｎ１は、それぞれ、上記に定義したものであり、一般式（５）中のＲ１、Ｒ２、及びｎ１とは同じであるか、又は異なってよい。｝
【化４９】
2020091464.tif 000050
｛式中、Ｒ１、Ｒ２、及びｎ１は、それぞれ、上記に定義したものであり、一般式（４）中のＲ１、Ｒ２、及びｎ１とは同じであるか、又は異なってよい。｝
で表される構造単位を同時に含む、［６６］〜［７２］のいずれか一項に記載のネガ型感光性樹脂組成物。
［７４］
前記（Ａ）ポリイミド前駆体が、前記一般式（４）と（５）で表される構造単位の共重合体である、［７３］に記載のネガ型感光性樹脂組成物。
［７５］
１００質量部の前記（Ａ）ポリイミド前駆体と、
前記（Ａ）ポリイミド前駆体１００質量部を基準として０．１〜３０質量部の前記（Ｂ）含窒素化合物と、
前記（Ａ）ポリイミド前駆体１００質量部を基準として０．１〜２０質量部の前記（Ｃ）光重合開始剤と、
を含む、［６３］〜［７４］のいずれか一項に記載のネガ型感光性樹脂組成物。
［７６］
［６３］〜［７５］のいずれか一項に記載のネガ型感光性樹脂組成物をポリイミドに変換する工程を含むポリイミドの製造方法。
［７７］
（１）［６３］〜［７５］のいずれか一項に記載のネガ型感光性樹脂組成物を基板上に塗布して、感光性樹脂層を前記基板上に形成する工程と、
（２）前記感光性樹脂層を露光する工程と、
（３）露光後の前記感光性樹脂層を現像して、レリーフパターンを形成する工程と、
（４）前記レリーフパターンを加熱処理して、硬化レリーフパターンを形成する工程と
を含む、硬化レリーフパターンの製造方法。
【発明の効果】
【００１１】
本発明によれば、高い耐薬品性と解像度が得られ、高温保存（ｈｉｇｈ  ｔｅｍｐｅｒａｔｕｒｅ  ｓｔｏｒａｇｅ）試験後、Ｃｕ層の、樹脂層に接する界面でボイドの発生を抑制するネガ型感光性樹脂組成物を提供することができ、また該ネガ型感光性樹脂組成物を用いた硬化レリーフパターンの形成方法を提供することができる。
【発明を実施するための形態】
【００１２】
以下、本発明を実施するための形態（以下、「実施形態」と略記する。）について詳細に説明する。尚、本発明は、以下の実施形態に限定されるものではなく、その要旨の範囲内で種々変形して実施することができる。
なお、本明細書を通じ、一般式において同一符号で表されている構造は、分子中に複数存在する場合に、互いに同一であるか、又は異なっていてもよい。
【００１３】
［第一の態様］
本実施形態にかかる第一の態様について説明する。
＜ネガ型感光性樹脂組成物＞
本実施形態に係るネガ型感光性樹脂組成物は、
（Ａ）ポリイミド前駆体；
（Ｂ１）活性エステル化剤；及び
（Ｃ）光重合開始剤
を含む。
【００１４】
ネガ型感光性樹脂組成物は、高い解像度を得るという観点から、１００質量部の（Ａ）ポリイミド前駆体と、（Ａ）ポリイミド前駆体１００質量部を基準として０．１〜３０質量部の（Ｂ１）活性エステル化剤と、（Ａ）ポリイミド前駆体１００質量部を基準として０．１〜２０質量部の（Ｃ）光重合開始剤とを含むことが好ましい。
【００１５】
（Ａ）ポリイミド前駆体
本実施形態における（Ａ）ポリイミド前駆体は、ネガ型感光性樹脂組成物に含まれる樹脂成分であり、加熱環化処理を施すことによってポリイミドに変換される。
ポリイミド前駆体は、下記一般式（２）：
【化５０】
2020091464.tif 000051
｛式中、Ｘ１は４価の有機基であり、Ｙ１は２価の有機基であり、ｎ１は２〜１５０の整数であり、そしてＲ１及びＲ２は、それぞれ独立に、水素原子、又は１価の有機基である。｝
で表される構造を有するポリアミドであることが好ましい。
【００１６】
Ｒ１及びＲ２の少なくとも一方は、好ましくは、下記一般式（３）：
【化５１】
2020091464.tif 000052
｛式中、Ｌ１、Ｌ２及びＬ３は、それぞれ独立に、水素原子、又は炭素数１〜３の有機基であり、そしてｍ１は、２〜１０の整数である。｝で表される１価の有機基である。
【００１７】
一般式（２）におけるｎ１は、２〜１５０の整数であれば限定されないが、ネガ型感光性樹脂組成物の感光特性及び機械特性の観点から、３〜１００の整数が好ましく、５〜７０の整数がより好ましい。
一般式（２）中、Ｘ１で表される４価の有機基は、耐熱性と感光特性とを両立するという観点で、好ましくは炭素数６〜４０の有機基であり、より好ましくは、−ＣＯＯＲ１基及び−ＣＯＯＲ２基と−ＣＯＮＨ−基とが互いにオルト位置にある芳香族基、又は脂環式脂肪族基である。Ｘ１で表される４価の有機基として、具体的には、芳香族環を含有する炭素原子数６〜４０の有機基、例えば、下記一般式（２０）：
【化５２】
2020091464.tif 000053
｛式中、Ｒ６は、水素原子、フッ素原子、炭素数１〜１０の炭化水素基、及び炭素数１〜１０の含フッ素炭化水素基から成る群から選ばれる１価の基であり、ｌは、０〜２から選ばれる整数であり、ｍは０〜３から選ばれる整数であり、そしてｎは０〜４から選ばれる整数である。｝
で表される構造を有する基が挙げられるが、これらに限定されるものではない。また、Ｘ１の構造は１種でも２種以上の組み合わせでもよい。上記式（２０）で表される構造を有するＸ１基は、耐熱性と感光特性とを両立するという観点から好ましい。
Ｘ１基としては、上記式（２０）で表される構造のなかでも、下記式（２０Ａ）又は（２０Ｂ）：
【化５３】
2020091464.tif 000054
で表される構造は、耐薬品性、解像度、及び高温保存試験後のボイド抑制の観点から、より好ましく、下記式（２０ａ）又は（２０ｂ）：
【化５４】
2020091464.tif 000055
【化５５】
2020091464.tif 000056
で表される構造が特に好ましい。
【００１８】
上記一般式（２）中、Ｙ１で表される２価の有機基は、耐熱性と感光特性とを両立するという観点で、好ましくは炭素数６〜４０の芳香族基であり、例えば、下記式（２１）：
【化５６】
2020091464.tif 000057
｛式中、Ｒ６は、水素原子、フッ素原子、炭素数１〜１０の炭化水素基、及び炭素数１〜１０の含フッ素炭化水素基から成る群から選ばれる１価の基であり、そしてｎは、０〜４から選ばれる整数である。｝
で表される構造が挙げられるが、これらに限定されるものではない。また、Ｙ１の構造は１種でも２種以上の組み合わせでもよい。上記式（２１）で表される構造を有するＹ１基は、耐熱性及び感光特性を両立するという観点で好ましい。
Ｙ１基としては、上記式（２１）で表される構造のなかでも、下記式（２１Ａ）又は（２１Ｂ）：
【化５７】
2020091464.tif 000058
で表される構造は、耐薬品性、解像度、及び高温保存試験後のボイド抑制の観点から好ましく、下記式（２１ｂ）又は下記式（７）：
【化５８】
2020091464.tif 000059
【化５９】
2020091464.tif 000060
（式中、Ｒ９〜Ｒ１２は、水素原子又は炭素数１〜４の１価の脂肪族基であり、互いに異なっていても、同一であってもよい。）
で表される構造が特に好ましい。
【００１９】
上記一般式（３）中のＬ１は、水素原子又はメチル基であることが好ましく、Ｌ２及びＬ３は、感光特性の観点から水素原子であることが好ましい。また、ｍ１は、感光特性の観点から２以上１０以下の整数、好ましくは２以上４以下の整数である。
【００２０】
一実施形態において、（Ａ）ポリイミド前駆体は、下記一般式（４）：
【化６０】
2020091464.tif 000061
｛式中、Ｒ１、Ｒ２、及びｎ１は上記に定義したものである。｝
で表される構造単位を有するポリイミド前駆体であることが好ましい。
一般式（４）において、Ｒ１及びＲ２の少なくとも一方は、上記一般式（３）で表される１価の有機基であることがより好ましい。（Ａ）ポリイミド前駆体が、一般式（４）で表されるポリイミド前駆体を含むことで、特に解像性の効果が高くなる。
【００２１】
一実施形態において、（Ａ）ポリイミド前駆体は、下記一般式（５）：
【化６１】
2020091464.tif 000062
｛式中、Ｒ１、Ｒ２、及びｎ１は上記に定義したものである。｝
で表される構造単位を有するポリイミド前駆体であることが好ましい。
一般式（５）において、Ｒ１及びＲ２の少なくとも一方は、上記一般式（３）で表される１価の有機基であることがより好ましい。（Ａ）ポリイミド前駆体が、一般式（４）で表されるポリイミド前駆体に加えて、一般式（５）で表されるポリイミド前駆体を含むことにより、特に解像性の効果がさらに高くなる。
これらの中で、（Ａ）ポリイミド前駆体は、上記一般式（４）と（５）で表される構造単位を同時に含むか、又は、上記一般式（４）と（５）で表される構造単位の共重合体であることが、耐薬品性、解像度、及び高温保存試験後のボイド抑制の観点から特に好ましい。（Ａ）ポリイミド前駆体が一般式（４）と（５）で表される構造単位の共重合体である場合には、一方の式中のＲ１、Ｒ２、及びｎ１が、それぞれ、他方の式中のＲ１、Ｒ２、及びｎ１とは同じであるか、又は異なってよい。
【００２２】
（Ａ）ポリイミド前駆体の調製方法
（Ａ）ポリイミド前駆体は、まず前述の一般式（２）中の４価の有機基Ｘ１を含むテトラカルボン酸二無水物と、光重合性の不飽和二重結合を有するアルコール類及び任意に不飽和二重結合を有さないアルコール類とを反応させて、部分的にエステル化したテトラカルボン酸（以下、アシッド／エステル体ともいう）を調製した後、これと、前述の一般式（２）中の２価の有機基Ｙ１を含むジアミン類とをアミド重縮合させることにより得られる。
【００２３】
（アシッド／エステル体の調製）
本実施形態では、（Ａ）ポリイミド前駆体を調製するために好適に用いられる、４価の有機基Ｘ１を含むテトラカルボン酸二無水物としては、上記一般式（２０）に示されるテトラカルボン酸二無水物をはじめ、例えば、無水ピロメリット酸、ジフェニルエーテル−３，３’，４，４’−テトラカルボン酸二無水物、ベンゾフェノン−３，３’，４，４’−テトラカルボン酸二無水物、ビフェニル−３，３’，４，４’−テトラカルボン酸二無水物、ジフェニルスルホン−３，３’，４，４’−テトラカルボン酸二無水物、ジフェニルメタン−３，３’，４，４’−テトラカルボン酸二無水物、２，２−ビス（３，４−無水フタル酸）プロパン、２，２−ビス（３，４−無水フタル酸）−１，１，１，３，３，３−ヘキサフルオロプロパン等を、好ましくは無水ピロメリット酸、ジフェニルエーテル−３，３’，４，４’−テトラカルボン酸二無水物、ベンゾフェノン−３，３’，４，４’−テトラカルボン酸二無水物、ビフェニル−３，３’，４，４’−テトラカルボン酸二無水物を挙げることができるが、これらに限定されるものではない。また、これらは単独で用いることができるのは勿論のこと２種以上を混合して用いてもよい。
【００２４】
本実施形態では、（Ａ）ポリイミド前駆体を調製するために好適に用いられる、光重合性の不飽和二重結合を有するアルコール類としては、例えば、２−アクリロイルオキシエチルアルコール、１−アクリロイルオキシ−３−プロピルアルコール、２−アクリルアミドエチルアルコール、メチロールビニルケトン、２−ヒドロキシエチルビニルケトン、２−ヒドロキシ−３−メトキシプロピルアクリレート、２−ヒドロキシ−３−ブトキシプロピルアクリレート、２−ヒドロキシ−３−フェノキシプロピルアクリレート、２−ヒドロキシ−３−ブトキシプロピルアクリレート、２−ヒドロキシ−３−ｔ−ブトキシプロピルアクリレート、２−ヒドロキシ−３−シクロヘキシルオキシプロピルアクリレート、２−メタクリロイルオキシエチルアルコール、１−メタクリロイルオキシ−３−プロピルアルコール、２−メタクリルアミドエチルアルコール、メチロールビニルケトン、２−ヒドロキシエチルビニルケトン、２−ヒドロキシ−３−メトキシプロピルメタクリレート、２−ヒドロキシ−３−ブトキシプロピルメタクリレート、２−ヒドロキシ−３−フェノキシプロピルメタクリレート、２−ヒドロキシ−３−ブトキシプロピルメタクリレート、２−ヒドロキシ−３−ｔ−ブトキシプロピルメタクリレート、２−ヒドロキシ−３−シクロヘキシルオキシプロピルメタクリレート等を挙げることができる。
【００２５】
上記光重合性の不飽和二重結合を有するアルコール類に、例えば、メタノール、エタノール、ｎ−プロパノール、イソプロパノール、ｎ−ブタノール、ｔｅｒｔ−ブタノール、１−ペンタノール、２−ペンタノール、３−ペンタノール、ネオペンチルアルコール、１−ヘプタノール、２−ヘプタノール、３−ヘプタノール、１−オクタノール、２−オクタノール、３−オクタノール、１−ノナノール、トリエチレングリコールモノメチルエーテル、トリエチレングリコールモノエチルエーテル、テトラエチレングリコールモノメチルエーテル、テトラエチレングリコールモノエチルエーテル、ベンジルアルコールなどの不飽和二重結合を有さないアルコール類を一部混合して用いることもできる。
【００２６】
また、ポリイミド前駆体として、上記不飽和二重結合を有さないアルコール類のみで調製された非感光性ポリイミド前駆体を、感光性ポリイミド前駆体と混合して用いてもよい。解像性の観点から、非感光性ポリイミド前駆体は、感光性ポリイミド前駆体１００質量部を基準として、２００質量部以下であることが好ましい。
【００２７】
上記の好適なテトラカルボン酸二無水物と上記のアルコール類とを、ピリジン等の塩基性触媒の存在下、後述するような溶剤中、温度２０〜５０℃で４〜１０時間撹拌溶解し、混合することにより、酸無水物のエステル化反応が進行し、所望のアシッド／エステル体を得ることができる。
【００２８】
（ポリイミド前駆体の調製）
上記アシッド／エステル体（典型的には後述する溶剤中の溶液）に、氷冷下、適当な脱水縮合剤、例えば、ジシクロヘキシルカルボジイミド、１−エトキシカルボニル−２−エトキシ−１，２−ジヒドロキノリン、１，１−カルボニルジオキシ−ジ−１，２，３−ベンゾトリアゾール、Ｎ，Ｎ’−ジスクシンイミジルカーボネート等を投入混合してアシッド／エステル体をポリ酸無水物とした後、これに、本実施形態で好適に用いられる２価の有機基Ｙ１を含むジアミン類を別途溶媒に溶解又は分散させたものを滴下投入し、アミド重縮合させることにより、目的のポリイミド前駆体を得ることができる。代替的には、上記アシッド／エステル体を、塩化チオニル等を用いてアシッド部分を酸クロライド化した後に、ピリジン等の塩基存在下に、ジアミン化合物と反応させることにより、目的のポリイミド前駆体を得ることができる。
【００２９】
本実施形態で好適に用いられる２価の有機基Ｙ１を含むジアミン類としては、上記一般式（２１）に示される構造を有するジアミンをはじめ、例えば、ｐ−フェニレンジアミン、ｍ−フェニレンジアミン、４，４−ジアミノジフェニルエーテル、３，４’−ジアミノジフェニルエーテル、３，３’−ジアミノジフェニルエーテル、４，４’−ジアミノジフェニルスルフィド、３，４’−ジアミノジフェニルスルフィド、３，３’−ジアミノジフェニルスルフィド、４，４’−ジアミノジフェニルスルホン、３，４’−ジアミノジフェニルスルホン、３，３’−ジアミノジフェニルスルホン、４，４’−ジアミノビフェニル、３，４’−ジアミノビフェニル、３，３’−ジアミノビフェニル、４，４’−ジアミノベンゾフェノン、３，４’−ジアミノベンゾフェノン、３，３’−ジアミノベンゾフェノン、４，４’−ジアミノジフェニルメタン、３，４’−ジアミノジフェニルメタン、３，３’−ジアミノジフェニルメタン、１，４−ビス（４−アミノフェノキシ）ベンゼン、１，３−ビス（４−アミノフェノキシ）ベンゼン、１，３−ビス（３−アミノフェノキシ）ベンゼン、ビス〔４−（４−アミノフェノキシ）フェニル〕スルホン、ビス〔４−（３−アミノフェノキシ）フェニル〕スルホン、４，４−ビス（４−アミノフェノキシ）ビフェニル、４，４−ビス（３−アミノフェノキシ）ビフェニル、ビス〔４−（４−アミノフェノキシ）フェニル〕エーテル、ビス〔４−（３−アミノフェノキシ）フェニル〕エーテル、１，４−ビス（４−アミノフェニル）ベンゼン、１，３−ビス（４−アミノフェニル）ベンゼン、９，１０−ビス（４−アミノフェニル）アントラセン、２，２−ビス（４−アミノフェニル）プロパン、２，２−ビス（４−アミノフェニル）ヘキサフルオロプロパン、２，２−ビス〔４−（４−アミノフェノキシ）フェニル〕プロパン、２，２−ビス〔４−（４−アミノフェノキシ）フェニル〕ヘキサフルオロプロパン、１，４−ビス（３−アミノプロピルジメチルシリル）ベンゼン、オルト−トリジンスルホン、９，９−ビス（４−アミノフェニル）フルオレン、及びこれらのベンゼン環上の水素原子の一部が、メチル基、エチル基、ヒドロキシメチル基、ヒドロキシエチル基、ハロゲン等で置換されたもの、例えば３，３’−ジメチル−４，４’−ジアミノビフェニル、２，２’−ジメチル−４，４’−ジアミノビフェニル、３，３’−ジメチル−４，４’−ジアミノジフェニルメタン、２，２’−ジメチル−４，４’−ジアミノジフェニルメタン、３，３’−ジメチトキシ−４，４’−ジアミノビフェニル、３，３’−ジクロロ−４，４’−ジアミノビフェニル、及びそれらの混合物等が挙げられるが、これに限定されるものではない。
【００３０】
アミド重縮合反応終了後、当該反応液中に共存している脱水縮合剤の吸水副生物を必要に応じて濾別した後、水、脂肪族低級アルコール、又はそれらの混合液等の貧溶媒を、得られた重合体成分に投入し、重合体成分を析出させ、さらに、再溶解、再沈析出操作等を繰り返すことにより、重合体を精製し、真空乾燥を行い、目的のポリイミド前駆体を単離する。精製度を向上させるために、陰イオン及び／又は陽イオン交換樹脂を適当な有機溶剤で膨潤させて充填したカラムに、この重合体の溶液を通し、イオン性不純物を除去してもよい。
【００３１】
上記（Ａ）ポリイミド前駆体の分子量は、ゲルパーミエーションクロマトグラフィーによるポリスチレン換算重量平均分子量で測定した場合に、８，０００〜１５０，０００であることが好ましく、９，０００〜５０，０００であることがより好ましい。重量平均分子量が８，０００以上である場合、機械物性が良好であり、１５０，０００以下である場合、現像液への分散性が良好で、レリーフパターンの解像性能が良好である。ゲルパーミエーションクロマトグラフィーの展開溶媒としては、テトラヒドロフラン、及びＮ−メチル−２−ピロリドンが推奨される。また重量平均分子量は標準単分散ポリスチレンを用いて作成した検量線から求める。標準単分散ポリスチレンとしては、昭和電工社製  有機溶媒系標準試料  ＳＴＡＮＤＡＲＤ  ＳＭ−１０５から選ぶことが推奨される。
【００３２】
（Ｂ１）活性エステル化剤
本実施形態における（Ｂ１）活性エステル化剤は、カルボン酸やカルボン酸エステルなどを、活性の高いエステル化合物へと変換し得る化合物であれば限定されない。具体的には、ビス（ペンタフルオロフェニル）カーボネート、ビス（４−ニトロフェニル）カーボネート、ジ（Ｎ−スクリンイミジル）カーボネート、ペンタフルオロフェノール、４−ニトロフェニルトリフルオロアセテート、１−ヒドロキシ−７−アザベンゾトリアゾールなどを例示することができる。
この中で、Ｃｕボイド抑制の観点から、１−ヒドロキシ−７−アザベンゾトリアゾール、及びペンタフルオロフェノールが好ましい。
上記活性エステル化剤を用いると、良好な耐薬品性と解像性、およびＣｕボイド抑制効果が得られる。理論に拘束されないが、良好な耐薬品性を得ることができる理由については、活性エステル化剤を用いることにより、加熱中により低温でイミド化が進行することにより、ポリイミドのパッキングが進行し易くなり、耐薬品性を向上させていると考えている。
また、良好な解像性を得ることができる理由は不明だが、加熱前の活性エステル化剤は、ポリイミド前駆体と配合することで、現像時の現像液により溶解し易く、残渣が抑制されるためであると考えられる。加えて、Ｃｕボイド抑制効果を示す理由は定かではないが、活性エステル化剤が、加熱中に極性官能基（ヒドロキシル基等）などを発生させ、このヒドロキシル基がＣｕイオンと強く相互作用するようになり、Ｃｕの拡散を抑制し、結果としてＣｕボイドを抑制すると考えられる。
【００３３】
ネガ型感光性樹脂組成物中の上記活性エステル化剤は、前記（Ａ）ポリイミド前駆体１００質量部に対し、好ましくは０．１〜３０質量部であり、より好ましくは１質量部以上１５質量部以下である。（Ａ）ポリイミド前駆体１００質量部に対して、０．１質量部以上３０質量部以下の範囲で配合することで、Ｃｕボイド抑制効果、解像性向上および耐薬品性の向上の効果に特に優れるネガ型感光性樹脂組成物を得ることができる。
【００３４】
（Ｃ）光重合開始剤
本実施形態に用いられる（Ｃ）光重合開始剤について説明する。光重合開始剤としては、光ラジカル重合開始剤であることが好ましく、ベンゾフェノン、ｏ−ベンゾイル安息香酸メチル、４−ベンゾイル−４’−メチルジフェニルケトン、ジベンジルケトン、フルオレノン等のベンゾフェノン誘導体、２，２’−ジエトキシアセトフェノン、２−ヒドロキシ−２−メチルプロピオフェノン、１−ヒドロキシシクロヘキシルフェニルケトン等のアセトフェノン誘導体、チオキサントン、２−メチルチオキサントン、２−イソプロピルチオキサントン、ジエチルチオキサントン等のチオキサントン誘導体、ベンジル、ベンジルジメチルケタール、ベンジル−β−メトキシエチルアセタール等のベンジル誘導体、ベンゾイン、ベンゾインメチルエーテル等のベンゾイン誘導体、１−フェニル−１，２−ブタンジオン−２−（ｏ−メトキシカルボニル）オキシム、１−フェニル−１，２−プロパンジオン−２−（ｏ−メトキシカルボニル）オキシム、１−フェニル−１，２−プロパンジオン−２−（ｏ−エトキシカルボニル）オキシム、１−フェニル−１，２−プロパンジオン−２−（ｏ−ベンゾイル）オキシム、１，３−ジフェニルプロパントリオン−２−（ｏ−エトキシカルボニル）オキシム、１−フェニル−３−エトキシプロパントリオン−２−（ｏ−ベンゾイル）オキシム等のオキシム類、Ｎ−フェニルグリシン等のＮ−アリールグリシン類、ベンゾイルパークロライド等の過酸化物類、芳香族ビイミダゾール類、チタノセン類、α−（ｎ−オクタンスルフォニルオキシイミノ）−４−メトキシベンジルシアニド等の光酸発生剤類等が好ましく挙げられるが、これらに限定されるものではない。上記の光重合開始剤の中では、特に光感度の観点で、オキシム類がより好ましい。
【００３５】
ネガ型感光性樹脂組成物中の（Ｃ）光重合開始剤の配合量は、（Ａ）ポリイミド前駆体１００質量部に対して、好ましくは０．１質量部以上２０質量部以下であり、より好ましくは１質量部以上８質量部以下である。上記配合量は、光感度又はパターニング性の観点で０．１質量部以上であり、ネガ型感光性樹脂組成物の硬化後の感光性樹脂層の物性の観点から２０質量部以下である。
【００３６】
本実施形態のネガ型感光性樹脂組成物は、上記（Ａ）〜（Ｃ）成分以外の成分をさらに含有していてもよい。（Ａ）〜（Ｃ）成分以外の成分としては、限定されないが、溶剤、含窒素複素環化合物、ヒンダードフェノール化合物、有機チタン化合物、接着助剤、増感剤、光重合性不飽和モノマー、熱重合禁止剤等が挙げられる。
このうち、任意成分としての含窒素複素環化合物は、後述する第五の態様において説明する「含窒素化合物」以外の化合物である。
【００３７】
溶剤
溶剤としては、アミド類、スルホキシド類、ウレア類、ケトン類、エステル類、ラクトン類、エーテル類、ハロゲン化炭化水素類、炭化水素類、アルコール類等が挙げられ、例えば、Ｎ−メチル−２−ピロリドン、Ｎ，Ｎ−ジメチルアセトアミド、Ｎ，Ｎ−ジメチルホルムアミド、ジメチルスルホキシド、テトラメチル尿素、アセトン、メチルエチルケトン、メチルイソブチルケトン、シクロペンタノン、シクロヘキサノン、酢酸メチル、酢酸エチル、酢酸ブチル、シュウ酸ジエチル、乳酸エチル、乳酸メチル、乳酸ブチル、γ−ブチロラクトン、プロピレングリコールモノメチルエーテルアセテート、プロピレングリコールモノメチルエーテル、ベンジルアルコール、フェニルグリコール、テトラヒドロフルフリルアルコール、エチレングリコールジメチルエーテル、ジエチレングリコールジメチルエーテル、テトラヒドロフラン、モルフォリン、ジクロロメタン、１，２−ジクロロエタン、１，４−ジクロロブタン、クロロベンゼン、ｏ−ジクロロベンゼン、アニソール、ヘキサン、ヘプタン、ベンゼン、トルエン、キシレン、メシチレン等を使用することができる。中でも、樹脂の溶解性、樹脂組成物の安定性、及び基板への接着性の観点から、Ｎ−メチル−２−ピロリドン、ジメチルスルホキシド、テトラメチル尿素、酢酸ブチル、乳酸エチル、γ−ブチロラクトン、プロピレングリコールモノメチルエーテルアセテート、プロピレングリコールモノメチルエーテル、ジエチレングリコールジメチルエーテル、ベンジルアルコール、フェニルグリコール、及びテトラヒドロフルフリルアルコールが好ましい。
【００３８】
このような溶剤の中で、とりわけ、生成ポリマーを完全に溶解するものが好ましく、例えば、Ｎ−メチル−２−ピロリドン、Ｎ，Ｎ−ジメチルアセトアミド、Ｎ，Ｎ−ジメチルホルムアミド、ジメチルスルホキシド、テトラメチル尿素、ガンマブチロラクトン等が挙げられる。
【００３９】
本実施形態の感光性樹脂組成物において、溶剤の使用量は、（Ａ）ポリイミド前駆体１００質量部に対して、好ましくは１００〜１０００質量部であり、より好ましくは１２０〜７００質量部であり、さらに好ましくは１２５〜５００質量部の範囲である。
【００４０】
含窒素複素環化合物
本実施形態の感光性樹脂組成物を用いて銅又は銅合金から成る基板上に硬化膜を形成する場合には、銅上の変色を抑制するために、ネガ型感光性樹脂組成物は、含窒素複素環化合物を任意に含んでよい。含窒素複素環化合物としては、アゾール化合物、及びプリン誘導体等が挙げられる。
【００４１】
アゾール化合物としては、１Ｈ−トリアゾール、５−メチル−１Ｈ−トリアゾール、５−エチル−１Ｈ−トリアゾール、４，５−ジメチル−１Ｈ−トリアゾール、５−フェニル−１Ｈ−トリアゾール、４−ｔ−ブチル−５−フェニル−１Ｈ−トリアゾール、５−ヒドロキシフェニル−１Ｈ−トリアゾール、フェニルトリアゾール、ｐ−エトキシフェニルトリアゾール、５−フェニル−１−（２−ジメチルアミノエチル）トリアゾール、５−ベンジル−１Ｈ−トリアゾール、ヒドロキシフェニルトリアゾール、１，５−ジメチルトリアゾール、４，５−ジエチル−１Ｈ−トリアゾール、１Ｈ−ベンゾトリアゾール、２−（５−メチル−２−ヒドロキシフェニル）ベンゾトリアゾール、２−［２−ヒドロキシ−３，５−ビス（α，α−ジメチルベンジル）フェニル］−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−ベンゾトリアゾール、２−（３，５−ジ−ｔ−アミル−２−ヒドロキシフェニル）ベンゾトリアゾール、２−（２’−ヒドロキシ−５’−ｔ−オクチルフェニル）ベンゾトリアゾール、ヒドロキシフェニルベンゾトリアゾール、トリルトリアゾール、５−メチル−１Ｈ−ベンゾトリアゾール、４−メチル−１Ｈ−ベンゾトリアゾール、４−カルボキシ−１Ｈ−ベンゾトリアゾール、５−カルボキシ−１Ｈ−ベンゾトリアゾール、１Ｈ−テトラゾール、５−メチル−１Ｈ−テトラゾール、５−フェニル−１Ｈ−テトラゾール、５−アミノ−１Ｈ−テトラゾール、１−メチル−１Ｈ−テトラゾール等が挙げられる。
【００４２】
特に好ましくは、トリルトリアゾール、５−メチル−１Ｈ−ベンゾトリアゾール、及び４−メチル−１Ｈ−ベンゾトリアゾールが挙げられる。また、これらのアゾール化合物は、１種で用いても２種以上の混合物で用いても構わない。
【００４３】
プリン誘導体の具体例としては、プリン、アデニン、グアニン、ヒポキサンチン、キサンチン、テオブロミン、カフェイン、尿酸、イソグアニン、２，６−ジアミノプリン、９−メチルアデニン、２−ヒドロキシアデニン、２−メチルアデニン、１−メチルアデニン、Ｎ−メチルアデニン、Ｎ，Ｎ−ジメチルアデニン、２−フルオロアデニン、９−（２−ヒドロキシエチル）アデニン、グアニンオキシム、Ｎ−（２−ヒドロキシエチル）アデニン、８−アミノアデニン、６−アミノ‐８−フェニル‐９Ｈ−プリン、１−エチルアデニン、６−エチルアミノプリン、１−ベンジルアデニン、Ｎ−メチルグアニン、７−（２−ヒドロキシエチル）グアニン、Ｎ−（３−クロロフェニル）グアニン、Ｎ−（３−エチルフェニル）グアニン、２−アザアデニン、５−アザアデニン、８−アザアデニン、８−アザグアニン、８−アザプリン、８−アザキサンチン、８−アザヒポキサンチン等及びその誘導体が挙げられる。
【００４４】
感光性樹脂組成物が上記アゾール化合物又はプリン誘導体を含有する場合の配合量は、（Ａ）ポリイミド前駆体１００質量部に対し、０．１〜２０質量部であることが好ましく、光感度特性の観点から０．５〜５質量部がより好ましい。アゾール化合物の（Ａ）ポリイミド前駆体１００質量部に対する配合量が０．１質量部以上である場合、本実施形態の感光性樹脂組成物を銅又は銅合金の上に形成した場合に、銅又は銅合金表面の変色が抑制され、一方、２０質量部以下である場合には光感度に優れる。
【００４５】
ヒンダードフェノール化合物
また、銅表面上の変色を抑制するために、ネガ型感光性樹脂組成物は、ヒンダードフェノール化合物を任意に含んでもよい。ヒンダードフェノール化合物としては、２，６−ジ−ｔ−ブチル−４−メチルフェノール、２，５−ジ−ｔ−ブチル−ハイドロキノン、オクタデシル−３−（３，５−ジ−ｔ−ブチル−４−ヒドロキシフェニル）プロピオネ−ト、イソオクチル−３−（３，５−ジ−ｔ−ブチル−４−ヒドロキシフェニル）プロピオネート、４、４’−メチレンビス（２、６−ジ−ｔ−ブチルフェノール）、４，４’−チオ−ビス（３−メチル−６−ｔ−ブチルフェノール）、４，４’−ブチリデン−ビス（３−メチル−６−ｔ−ブチルフェノール）、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、Ｎ，Ｎ’−ヘキサメチレンビス（３，５−ジ−ｔ−ブチル−４−ヒドロキシ−ヒドロシンナマミド）、２，２’−メチレン−ビス（４−メチル−６−ｔ−ブチルフェノール）、２，２’−メチレン−ビス（４−エチル−６−ｔ−ブチルフェノール）、ペンタエリスリチル−テトラキス［３−（３，５−ジ−ｔ−ブチル−４−ヒドロキシフェニル）プロピオネート］、トリス−（３，５−ジ−ｔ−ブチル−４−ヒドロキシベンジル）−イソシアヌレイト、１，３，５−トリメチル−２，４，６−トリス（３，５−ジ−ｔ−ブチル−４−ヒドロキシベンジル）ベンゼン、１，３，５−トリス（３−ヒドロキシ−２，６−ジメチル−４−イソプロピルベンジル）−１，３，５−トリアジン−２，４，６−（１Ｈ，３Ｈ，５Ｈ）−トリオン、１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン、１，３，５−トリス（４−ｓ−ブチル−３−ヒドロキシ−２，６−ジメチルベンジル）−１，３，５−トリアジン−２，４，６−（１Ｈ，３Ｈ，５Ｈ）−トリオン、１，３，５−トリス［４−（１−エチルプロピル）−３−ヒドロキシ−２，６−ジメチルベンジル］−１，３，５−トリアジン−２，４，６−（１Ｈ，３Ｈ，５Ｈ）−トリオン、１，３，５−トリス［４−トリエチルメチル−３−ヒドロキシ−２，６−ジメチルベンジル］−１，３，５−トリアジン−２，４，６−（１Ｈ，３Ｈ，５Ｈ）−トリオン、１，３，５−トリス（３−ヒドロキシ−２，６−ジメチル−４−フェニルベンジル）−１，３，５−トリアジン−２，４，６−（１Ｈ，３Ｈ，５Ｈ）−トリオン、１，３，５−トリス（４−ｔ−ブチル−３−ヒドロキシ−２，５，６−トリメチルベンジル）−１，３，５−トリアジン−２，４，６−（１Ｈ，３Ｈ，５Ｈ）−トリオン、１，３，５−トリス（４−ｔ−ブチル−５−エチル−３−ヒドロキシ−２，６−ジメチルベンジル）−１，３，５−トリアジン−２，４，６−（１Ｈ，３Ｈ，５Ｈ）−トリオン、１，３，５−トリス（４−ｔ−ブチル−６−エチル−３−ヒドロキシ−２−メチルベンジル）−１，３，５−トリアジン−２，４，６−（１Ｈ，３Ｈ，５Ｈ）−トリオン、１，３，５−トリス（４−ｔ−ブチル−６−エチル−３−ヒドロキシ−２，５−ジメチルベンジル）−１，３，５−トリアジン−２，４，６−（１Ｈ，３Ｈ，５Ｈ）−トリオン、１，３，５−トリス（４−ｔ−ブチル−５，６−ジエチル−３−ヒドロキシ−２−メチルベンジル）−１，３，５−トリアジン−２，４，６−（１Ｈ，３Ｈ，５Ｈ）−トリオン、  １，３，５−トリス（４−ｔ−ブチル−３−ヒドロキシ−２−メチルベンジル）−１，３，５−トリアジン−２，４，６−（１Ｈ，３Ｈ，５Ｈ）−トリオン、１，３，５−トリス（４−ｔ−ブチル−３−ヒドロキシ−２，５−ジメチルベンジル）−１，３，５−トリアジン−２，４，６−（１Ｈ，３Ｈ，５Ｈ）−トリオン、１，３，５−トリス（４−ｔ−ブチル−５‐エチル−３−ヒドロキシ−２−メチルベンジル）−１，３，５−トリアジン−２，４，６−（１Ｈ，３Ｈ，５Ｈ）−トリオン等が挙げられるが、これに限定されるものではない。これらの中でも、１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン等が特に好ましい。
【００４６】
ヒンダードフェノール化合物の配合量は、（Ａ）ポリイミド前駆体１００質量部に対し、０．１〜２０質量部であることが好ましく、光感度特性の観点から０．５〜１０質量部であることがより好ましい。ヒンダードフェノール化合物の（Ａ）ポリイミド前駆体１００質量部に対する配合量が０．１質量部以上である場合、例えば銅又は銅合金の上に本発明の感光性樹脂組成物を形成した場合に、銅又は銅合金の変色・腐食が防止され、一方、２０質量部以下である場合には光感度に優れる。
【００４７】
有機チタン化合物
本実施形態のネガ型感光性樹脂組成物は、有機チタン化合物を含有してもよい。有機チタン化合物を含有することにより、低温で硬化した場合であっても耐薬品性に優れる感光性樹脂層を形成できる。
【００４８】
使用可能な有機チタン化合物としては、チタン原子に有機化学物質が共有結合又はイオン結合を介して結合しているものが挙げられる。
有機チタン化合物の具体的例を以下のＩ）〜ＶＩＩ）に示す：
Ｉ）チタンキレート化合物：中でも、ネガ型感光性樹脂組成物の保存安定性及び良好なパターンが得られることから、アルコキシ基を２個以上有するチタンキレートがより好ましい。具体的な例は、チタニウムビス（トリエタノールアミン）ジイソプロポキサイド、チタニウムジ（ｎ−ブトキサイド）ビス（２，４−ペンタンジオネート、チタニウムジイソプロポキサイドビス（２，４−ペンタンジオネート）、チタニウムジイソプロポキサイドビス（テトラメチルヘプタンジオネート）、チタニウムジイソプロポキサイドビス（エチルアセトアセテート）等である。
ＩＩ）テトラアルコキシチタン化合物：例えば、チタニウムテトラ（ｎ−ブトキサイド）、チタニウムテトラエトキサイド、チタニウムテトラ（２−エチルヘキソキサイド）、チタニウムテトライソブトキサイド、チタニウムテトライソプロポキサイド、チタニウムテトラメトキサイド、チタニウムテトラメトキシプロポキサイド、チタニウムテトラメチルフェノキサイド、チタニウムテトラ（ｎ−ノニロキサイド）、チタニウムテトラ（ｎ−プロポキサイド）、チタニウムテトラステアリロキサイド、チタニウムテトラキス［ビス｛２，２−（アリロキシメチル）ブトキサイド｝］等である。
ＩＩＩ）チタノセン化合物：例えば、ペンタメチルシクロペンタジエニルチタニウムトリメトキサイド、ビス（η５−２，４−シクロペンタジエン−１−イル）ビス（２，６−ジフルオロフェニル）チタニウム、ビス（η５−２，４−シクロペンタジエン−１−イル）ビス（２，６−ジフルオロ−３−（１Ｈ−ピロール−１−イル）フェニル）チタニウム等である。
ＩＶ）モノアルコキシチタン化合物：例えば、チタニウムトリス（ジオクチルホスフェート）イソプロポキサイド、チタニウムトリス（ドデシルベンゼンスルホネート）イソプロポキサイド等である。
Ｖ）チタニウムオキサイド化合物：例えば、チタニウムオキサイドビス（ペンタンジオネート）、チタニウムオキサイドビス（テトラメチルヘプタンジオネート）、フタロシアニンチタニウムオキサイド等である。
ＶＩ）チタニウムテトラアセチルアセトネート化合物：例えば、チタニウムテトラアセチルアセトネート等である。
ＶＩＩ）チタネートカップリング剤：例えば、イソプロピルトリドデシルベンゼンスルホニルチタネート等である。
【００４９】
中でも、有機チタン化合物は、上記Ｉ）チタンキレート化合物、ＩＩ）テトラアルコキシチタン化合物、及びＩＩＩ）チタノセン化合物から成る群から選ばれる少なくとも１種の化合物であることが、より良好な耐薬品性を奏するという観点から好ましく、チタニウムジイソプロポキサイドビス（エチルアセトアセテート）、チタニウムテトラ（ｎ−ブトキサイド）、及びビス（η５−２，４−シクロペンタジエン−１−イル）ビス（２，６−ジフルオロ−３−（１Ｈ−ピロール−１−イル）フェニル）チタニウムが特に好ましい。
【００５０】
有機チタン化合物を配合する場合の配合量は、（Ａ）ポリイミド前駆体１００質量部に対し、０．０５〜１０質量部であることが好ましく、より好ましくは０．１〜２質量部である。該配合量が０．０５質量部以上である場合良好な耐熱性及び耐薬品性が発現し、一方では１０質量部以下である場合保存安定性に優れる。
【００５１】
接着助剤
本実施形態のネガ型感光性樹脂組成物を用いて形成される膜と基材との接着性向上のために、ネガ型感光性樹脂組成物は、接着助剤を任意に含んでもよい。接着助剤としては、γ−アミノプロピルジメトキシシラン、Ｎ−（β−アミノエチル）−γ−アミノプロピルメチルジメトキシシラン、γ−グリシドキシプロピルメチルジメトキシシラン、γ−メルカプトプロピルメチルジメトキシシラン、３−メタクリロキシプロピルジメトキシメチルシラン、３−メタクリロキシプロピルトリメトキシシラン、ジメトキシメチル−３−ピペリジノプロピルシラン、ジエトキシ−３−グリシドキシプロピルメチルシラン、Ｎ−（３−ジエトキシメチルシリルプロピル）スクシンイミド、Ｎ−［３−（トリエトキシシリル）プロピル］フタルアミド酸、ベンゾフェノン−３，３’−ビス（Ｎ−［３−トリエトキシシリル］プロピルアミド）−４，４’−ジカルボン酸、ベンゼン−１，４−ビス（Ｎ−［３−トリエトキシシリル］プロピルアミド）−２，５−ジカルボン酸、３−（トリエトキシシリル）プロピルスクシニックアンハイドライド、Ｎ−フェニルアミノプロピルトリメトキシシラン、３−ウレイドプロピルトリメトキシシラン、３−ウレイドプロピルトリエトキシシラン、３−（トリアルコキシシリル）プロピルスクシン酸無水物等のシランカップリング剤、及びアルミニウムトリス（エチルアセトアセテート）、アルミニウムトリス（アセチルアセトネート）、エチルアセトアセテートアルミニウムジイソプロピレート等のアルミニウム系接着助剤等が挙げられる。
【００５２】
これらの接着助剤のうちでは、接着力の観点からシランカップリング剤を用いることがより好ましい。感光性樹脂組成物が接着助剤を含有する場合、接着助剤の配合量は、（Ａ）ポリイミド前駆体１００質量部に対し、０．５〜２５質量部の範囲内であることが好ましい。
【００５３】
シランカップリング剤としては、３−メルカプトプロピルトリメトキシシラン（信越化学工業株式会社製：商品名  ＫＢＭ８０３、チッソ株式会社製：商品名  サイラエースＳ８１０）、３−メルカプトプロピルトリエトキシシラン（アズマックス株式会社製：商品名  ＳＩＭ６４７５．０）、３−メルカプトプロピルメチルジメトキシシラン（信越化学工業株式会社製：商品名  ＬＳ１３７５、アズマックス株式会社製：商品名  ＳＩＭ６４７４．０）、メルカプトメチルトリメトキシシラン（アズマックス株式会社製：商品名  ＳＩＭ６４７３．５Ｃ）、メルカプトメチルメチルジメトキシシラン（アズマックス株式会社製：商品名  ＳＩＭ６４７３．０）、３−メルカプトプロピルジエトキシメトキシシラン、３−メルカプトプロピルエトキシジメトキシシラン、３−メルカプトプロピルトリプロポキシシラン、３−メルカプトプロピルジエトキシプロポキシシラン、３−メルカプトプロピルエトキシジプロポキシシラン、３−メルカプトプロピルジメトキシプロポキシシラン、３−メルカプトプロピルメトキシジプロポキシシラン、２−メルカプトエチルトリメトキシシラン、２−メルカプトエチルジエトキシメトキシシラン、２−メルカプトエチルエトキシジメトキシシラン、２−メルカプトエチルトリプロポキシシラン、２−メルカプトエチルトリプロポキシシラン、２−メルカプトエチルエトキシジプロポキシシラン、２−メルカプトエチルジメトキシプロポキシシラン、２−メルカプトエチルメトキシジプロポキシシラン、４−メルカプトブチルトリメトキシシラン、４−メルカプトブチルトリエトキシシラン、４−メルカプトブチルトリプロポキシシラン、Ｎ−（３−トリエトキシシリルプロピル）ウレア（信越化学工業株式会社製：商品名  ＬＳ３６１０、アズマックス株式会社製：商品名  ＳＩＵ９０５５．０）、Ｎ−（３−トリメトキシシリルプロピル）ウレア（アズマックス株式会社製：商品名  ＳＩＵ９０５８．０）、Ｎ−（３−ジエトキシメトキシシリルプロピル）ウレア、Ｎ−（３−エトキシジメトキシシリルプロピル）ウレア、Ｎ−（３−トリプロポキシシリルプロピル）ウレア、Ｎ−（３−ジエトキシプロポキシシリルプロピル）ウレア、Ｎ−（３−エトキシジプロポキシシリルプロピル）ウレア、Ｎ−（３−ジメトキシプロポキシシリルプロピル）ウレア、Ｎ−（３−メトキシジプロポキシシリルプロピル）ウレア、Ｎ−（３−トリメトキシシリルエチル）ウレア、Ｎ−（３−エトキシジメトキシシリルエチル）ウレア、Ｎ−（３−トリプロポキシシリルエチル）ウレア、Ｎ−（３−トリプロポキシシリルエチル）ウレア、Ｎ−（３−エトキシジプロポキシシリルエチル）ウレア、Ｎ−（３−ジメトキシプロポキシシリルエチル）ウレア、Ｎ−（３−メトキシジプロポキシシリルエチル）ウレア、Ｎ−（３−トリメトキシシリルブチル）ウレア、Ｎ−（３−トリエトキシシリルブチル）ウレア、Ｎ−（３−トリプロポキシシリルブチル）ウレア、３−（ｍ−アミノフェノキシ）プロピルトリメトキシシラン（アズマックス株式会社製：商品名  ＳＬＡ０５９８．０）、ｍ−アミノフェニルトリメトキシシラン（アズマックス株式会社製：商品名  ＳＬＡ０５９９．０）、ｐ−アミノフェニルトリメトキシシラン（アズマックス株式会社製：商品名  ＳＬＡ０５９９．１）アミノフェニルトリメトキシシラン（アズマックス株式会社製：商品名  ＳＬＡ０５９９．２）、２−（トリメトキシシリルエチル）ピリジン（アズマックス株式会社製：商品名  ＳＩＴ８３９６．０）、２−（トリエトキシシリルエチル）ピリジン、２−（ジメトキシシリルメチルエチル）ピリジン、２−（ジエトキシシリルメチルエチル）ピリジン、（３−トリエトキシシリルプロピル）−ｔ−ブチルカルバメート、（３−グリシドキシプロピル）トリエトキシシラン、テトラメトキシシラン、テトラエトキシシラン、テトラ−ｎ−プロポキシシラン、テトラ−ｉ−プロポキシシラン、テトラ−ｎ−ブトキシシラン、テトラ−ｉ−ブトキシシラン、テトラ−ｔ−ブトキシシラン、テトラキス（メトキシエトキシシラン）、テトラキス（メトキシ−ｎ−プロポキシシラン）、テトラキス（エトキシエトキシシラン）、テトラキス（メトキシエトキシエトキシシラン）、ビス（トリメトキシシリル）エタン、ビス（トリメトキシシリル）ヘキサン、ビス（トリエトキシシリル）メタン、ビス（トリエトキシシリル）エタン、ビス（トリエトキシシリル）エチレン、ビス（トリエトキシシリル）オクタン、ビス（トリエトキシシリル）オクタジエン、ビス［３−（トリエトキシシリル）プロピル］ジスルフィド、ビス［３−（トリエトキシシリル）プロピル］テトラスルフィド、ジ−ｔ−ブトキシジアセトキシシラン、ジ−ｉ−ブトキシアルミノキシトリエトキシシラン、フェニルシラントリオール、メチルフェニルシランジオール、エチルフェニルシランジオール、ｎ−プロピルフェニルシランジオール、イソプロピルフェニルシランジオール、ｎ−ブチルシフェニルシランジオール、イソブチルフェニルシランジオール、ｔｅｒｔ−ブチルフェニルシランジオール、ジフェニルシランジオール、ジメトキシジフェニルシラン、ジエトキシジフェニルシラン、ジメトキシジ−ｐ−トリルシラン、エチルメチルフェニルシラノール、ｎ−プロピルメチルフェニルシラノール、イソプロピルメチルフェニルシラノール、ｎ−ブチルメチルフェニルシラノール、イソブチルメチルフェニルシラノール、ｔｅｒｔ−ブチルメチルフェニルシラノール、エチルｎ−プロピルフェニルシラノール、エチルイソプロピルフェニルシラノール、ｎ−ブチルエチルフェニルシラノール、イソブチルエチルフェニルシラノール、ｔｅｒｔ−ブチルエチルフェニルシラノール、メチルジフェニルシラノール、エチルジフェニルシラノール、ｎ−プロピルジフェニルシラノール、イソプロピルジフェニルシラノール、ｎ−ブチルジフェニルシラノール、イソブチルジフェニルシラノール、ｔｅｒｔ−ブチルジフェニルシラノール、トリフェニルシラノール等が挙げられるが、これらに限定されない。これらは単独でも複数組み合わせて用いてもよい。
【００５４】
シランカップリング剤としては、前記したシランカップリング剤の中でも、保存安定性の観点から、フェニルシラントリオール、トリメトキシフェニルシラン、トリメトキシ（ｐ−トリル）シラン、ジフェニルシランジオール、ジメトキシジフェニルシラン、ジエトキシジフェニルシラン、ジメトキシジ−ｐ−トリルシラン、トリフェニルシラノール、及び下記式：
【化６２】
2020091464.tif 000063
で表される構造を有するシランカップリング剤が好ましい。
【００５５】
シランカップリング剤を使用する場合の感光性樹脂組成物中の配合量としては、（Ａ）ポリイミド前駆体１００質量部に対して、０．０１〜２０質量部が好ましい。
【００５６】
増感剤
本実施形態のネガ型感光性樹脂組成物は、光感度を向上させるために、増感剤を任意に含んでもよい。該増感剤としては、例えば、ミヒラーズケトン、４，４’−ビス（ジエチルアミノ）ベンゾフェノン、２，５−ビス（４’−ジエチルアミノベンザル）シクロペンタン、２，６−ビス（４’−ジエチルアミノベンザル）シクロヘキサノン、２，６−ビス（４’−ジエチルアミノベンザル）−４−メチルシクロヘキサノン、４，４’−ビス（ジメチルアミノ）カルコン、４，４’−ビス（ジエチルアミノ）カルコン、ｐ−ジメチルアミノシンナミリデンインダノン、ｐ−ジメチルアミノベンジリデンインダノン、２−（ｐ−ジメチルアミノフェニルビフェニレン）−ベンゾチアゾール、２−（ｐ−ジメチルアミノフェニルビニレン）ベンゾチアゾール、２−（ｐ−ジメチルアミノフェニルビニレン）イソナフトチアゾール、１，３−ビス（４’−ジメチルアミノベンザル）アセトン、１，３−ビス（４’−ジエチルアミノベンザル）アセトン、３，３’−カルボニル−ビス（７−ジエチルアミノクマリン）、３−アセチル−７−ジメチルアミノクマリン、３−エトキシカルボニル−７−ジメチルアミノクマリン、３−ベンジロキシカルボニル−７−ジメチルアミノクマリン、３−メトキシカルボニル−７−ジエチルアミノクマリン、３−エトキシカルボニル−７−ジエチルアミノクマリン、Ｎ−フェニル−Ｎ’−エチルエタノールアミン、Ｎ−フェニルジエタノールアミン、Ｎ−ｐ−トリルジエタノールアミン、Ｎ−フェニルエタノールアミン、４−モルホリノベンゾフェノン、ジメチルアミノ安息香酸イソアミル、ジエチルアミノ安息香酸イソアミル、２−メルカプトベンズイミダゾール、１−フェニル−５−メルカプトテトラゾール、２−メルカプトベンゾチアゾール、２−（ｐ−ジメチルアミノスチリル）ベンズオキサゾール、２−（ｐ−ジメチルアミノスチリル）ベンズチアゾール、２−（ｐ−ジメチルアミノスチリル）ナフト（１，２−ｄ）チアゾール、２−（ｐ−ジメチルアミノベンゾイル）スチレン等が挙げられる。これらは単独で又は例えば２〜５種類の組合せで用いることができる。
【００５７】
光感度を向上させるための増感剤を感光性樹脂組成物が含有する場合の配合量は、（Ａ）ポリイミド前駆体１００質量部に対し、０．１〜２５質量部であることが好ましい。
【００５８】
光重合性不飽和モノマー
ネガ型感光性樹脂組成物は、レリーフパターンの解像性を向上させるために、光重合性の不飽和結合を有するモノマーを任意に含んでもよい。このようなモノマーとしては、光重合開始剤によりラジカル重合反応する（メタ）アクリル化合物が好ましく、特に以下に限定するものではないが、ジエチレングリコールジメタクリレート、テトラエチレングリコールジメタクリレートなどの、エチレングリコール又はポリエチレングリコールのモノ又はジアクリレート及びメタクリレート、プロピレングリコール又はポリプロピレングリコールのモノ又はジアクリレート及びメタクリレート、グリセロールのモノ、ジ又はトリアクリレート及びメタクリレート、シクロヘキサンジアクリレート及びジメタクリレート、１，４−ブタンジオールのジアクリレート及びジメタクリレート、１，６−ヘキサンジオールのジアクリレート及びジメタクリレート、ネオペンチルグリコールのジアクリレート及びジメタクリレート、ビスフェノールＡのモノ又はジアクリレート及びメタクリレート、ベンゼントリメタクリレート、イソボルニルアクリレート及びメタクリレート、アクリルアミド及びその誘導体、メタクリルアミド及びその誘導体、トリメチロールプロパントリアクリレート及びメタクリレート、グリセロールのジ又はトリアクリレート及びメタクリレート、ペンタエリスリトールのジ、トリ、又はテトラアクリレート及びメタクリレート、並びにこれら化合物のエチレンオキサイド又はプロピレンオキサイド付加物等の化合物を挙げることができる。
【００５９】
レリーフパターンの解像性を向上させるための上記の光重合性の不飽和結合を有するモノマーを感光性樹脂組成物が含有する場合、光重合性の不飽和結合を有するモノマーの配合量は、（Ａ）ポリイミド前駆体１００質量部に対し、１〜５０質量部であることが好ましい。
【００６０】
熱重合禁止剤
また、本実施形態のネガ型感光性樹脂組成物は、特に溶剤を含む溶液の状態での保存時のネガ型感光性樹脂組成物の粘度及び光感度の安定性を向上させるために、熱重合禁止剤を任意に含んでもよい。熱重合禁止剤としては、例えば、ヒドロキノン、Ｎ−ニトロソジフェニルアミン、ｐ−ｔｅｒｔ−ブチルカテコール、フェノチアジン、Ｎ−フェニルナフチルアミン、エチレンジアミン四酢酸、１，２−シクロヘキサンジアミン四酢酸、グリコールエーテルジアミン四酢酸、２，６−ジ−ｔｅｒｔ−ブチル−ｐ−メチルフェノール、５−ニトロソ−８−ヒドロキシキノリン、１−ニトロソ−２−ナフトール、２−ニトロソ−１−ナフトール、２−ニトロソ−５−（Ｎ−エチル−Ｎ−スルホプロピルアミノ）フェノール、Ｎ−ニトロソ−Ｎ−フェニルヒドロキシルアミンアンモニウム塩、Ｎ−ニトロソ−Ｎ（１−ナフチル）ヒドロキシルアミンアンモニウム塩等が用いられる。
【００６１】
＜硬化レリーフパターンの製造方法及び半導体装置＞
また、本発明は、（１）上述した本実施形態のネガ型感光性樹脂組成物を基板上に塗布して、感光性樹脂層を上記基板上に形成する工程と、（２）上記感光性樹脂層を露光する工程と、（３）露光後の上記感光性樹脂層を現像してレリーフパターンを形成する工程と、（４）上記レリーフパターンを加熱処理して、硬化レリーフパターンを形成する工程とを含む、硬化レリーフパターンの製造方法を提供する。
【００６２】
（１）感光性樹脂層形成工程
本工程では、本発明のネガ型感光性樹脂組成物を基材上に塗布し、必要に応じて、その後乾燥させて、感光性樹脂層を形成する。塗布方法としては、従来から感光性樹脂組成物の塗布に用いられていた方法、例えば、スピンコーター、バーコーター、ブレードコーター、カーテンコーター、スクリーン印刷機等で塗布する方法、スプレーコーターで噴霧塗布する方法等を用いることができる。
【００６３】
必要に応じて、感光性樹脂組成物を含む塗膜を乾燥させることができる。乾燥方法としては、風乾、オーブン又はホットプレートによる加熱乾燥、真空乾燥等の方法が用いられる。具体的には、風乾又は加熱乾燥を行う場合、２０℃〜１４０℃で１分〜１時間の条件下で乾燥を行うことができる。以上のとおり、基板上に感光性樹脂層を形成できる。
【００６４】
（２）露光工程
本工程では、上記で形成した感光性樹脂層を、コンタクトアライナー、ミラープロジェクション、ステッパー等の露光装置を用いて、パターンを有するフォトマスク又はレチクルを介して又は直接に、紫外線光源等により露光する。
【００６５】
この後、光感度の向上等の目的で、必要に応じて、任意の温度及び時間の組合せによる露光後ベーク（ＰＥＢ）及び／又は現像前ベークを施してもよい。ベーク条件の範囲については、温度は４０℃〜１２０℃であり、そして時間は１０秒〜２４０秒であることが好ましいが、本発明の感光性樹脂組成物の諸特性を阻害するものでない限り、この範囲に限らない。
【００６６】
（３）レリーフパターン形成工程
本工程では、露光後の感光性樹脂層のうち未露光部を現像除去する。露光（照射）後の感光性樹脂層を現像する現像方法としては、従来知られているフォトレジストの現像方法、例えば、回転スプレー法、パドル法、超音波処理を伴う浸漬法等の中から任意の方法を選択して使用することができる。また、現像の後、レリーフパターンの形状を調整する等の目的で、必要に応じて、任意の温度及び時間の組合せによる現像後ベークを施してもよい。
【００６７】
現像に使用される現像液としては、例えば、ネガ型感光性樹脂組成物に対する良溶媒、又は該良溶媒と貧溶媒との組合せが好ましい。良溶媒としては、例えば、Ｎ−メチル−２−ピロリドン、Ｎ−シクロヘキシル−２−ピロリドン、Ｎ，Ｎ−ジメチルアセトアミド、シクロペンタノン、シクロヘキサノン、γ−ブチロラクトン、α−アセチル−γ−ブチロラクトン等が好ましい。貧溶媒としては、例えば、トルエン、キシレン、メタノール、エタノール、イソプロピルアルコール、乳酸エチル、プロピレングリコールメチルエーテルアセテート及び水等が好ましい。良溶媒と貧溶媒とを混合して用いる場合には、ネガ型感光性樹脂組成物中のポリマーの溶解性によって良溶媒に対する貧溶媒の割合を調整することが好ましい。また、各溶媒を２種以上、例えば数種類組合せて用いることもできる。
【００６８】
（４）硬化レリーフパターン形成工程
本工程では、上記現像により得られたレリーフパターンを加熱して感光成分を希散させるとともに、（Ａ）ポリイミド前駆体をイミド化させることによって、ポリイミドから成る硬化レリーフパターンに変換する。加熱硬化の方法としては、例えば、ホットプレートによるもの、オーブンを用いるもの、温度プログラムを設定できる昇温式オーブンを用いるもの等種々の方法を選ぶことができる。加熱は、例えば、１７０℃〜４００℃で３０分〜５時間の条件で行うことができる。加熱硬化時の雰囲気気体としては、空気を用いてもよく、窒素、アルゴン等の不活性ガスを用いることもできる。
【００６９】
＜ポリイミド＞
上記ポリイミド前駆体組成物から形成される硬化レリーフパターンに含まれるポリイミドの構造は、下記一般式（８）で表される。
【化６３】
2020091464.tif 000064
｛式中、Ｘ１及びＹ１は、一般式（２）中のＸ１及びＹ１と同じであり、ｍは正の整数である。｝
一般式（２）中の好ましいＸ１とＹ１は、同じ理由により、一般式（８）のポリイミドにおいても好ましい。一般式（８）の繰り返し単位数ｍは、正の整数であればよく、特に限定は無いが、２〜１５０の整数、又は３〜１４０の整数であってもよい。
また、上記で説明されたネガ型感光性樹脂組成物をポリイミドに変換する工程を含むポリイミドの製造方法も本発明の一態様である。
【００７０】
＜半導体装置＞
本実施形態では、上述した硬化レリーフパターンの製造方法により得られる硬化レリーフパターンを有する、半導体装置も提供される。したがって、半導体素子である基材と、上述した硬化レリーフパターン製造方法により該基材上に形成されたポリイミドの硬化レリーフパターンとを有する半導体装置が提供されることができる。また、本発明は、基材として半導体素子を用い、上述した硬化レリーフパターンの製造方法を工程の一部として含む半導体装置の製造方法にも適用できる。本発明の半導体装置は、上記硬化レリーフパターン製造方法で形成される硬化レリーフパターンを、表面保護膜、層間絶縁膜、再配線用絶縁膜、フリップチップ装置用保護膜、又はバンプ構造を有する半導体装置の保護膜等として形成し、既知の半導体装置の製造方法と組合せることで製造することができる。
【００７１】
＜表示体装置＞
本実施形態では、表示体素子と該表示体素子の上部に設けられた硬化膜とを備える表示体装置であって、該硬化膜は上述の硬化レリーフパターンである表示体装置が提供される。ここで、当該硬化レリーフパターンは、当該表示体素子に直接接して積層されていてもよく、別の層を間に挟んで積層されていてもよい。例えば、該硬化膜として、薄膜トランジスタ（ＴＦＴ）液晶表示素子及びカラーフィルター素子の表面保護膜、絶縁膜、及び平坦化膜、マルチドメイン垂直配向（ＭＶＡ）型液晶表示装置用の突起、並びに有機エレクトロルミネッセンス（ＥＬ）素子陰極用の隔壁を挙げることができる。
【００７２】
本発明のネガ型感光性樹脂組成物は、上記のような半導体装置への適用の他、多層回路の層間絶縁、フレキシブル銅張板のカバーコート、ソルダーレジスト膜、及び液晶配向膜等の用途にも有用である。
【００７３】
［第二の態様］
本実施形態にかかる、第二の態様について説明する。
＜ネガ型感光性樹脂組成物＞
本実施形態に係るネガ型感光性樹脂組成物は、
（Ａ）ポリイミド前駆体；
（Ｂ２）熱硬化剤；及び
（Ｃ）光重合開始剤
を含む。
【００７４】
ネガ型感光性樹脂組成物は、高い解像度を得るという観点から、１００質量部の（Ａ）ポリイミド前駆体と、（Ａ）ポリイミド前駆体１００質量部を基準として０．１〜３０質量部の（Ｂ２）熱硬化剤と、（Ａ）ポリイミド前駆体１００質量部を基準として０．１〜２０質量部の（Ｃ）光重合開始剤とを含むことが好ましい。
【００７５】
（Ａ）ポリイミド前駆体
本実施形態において、（Ａ）ポリイミド前駆体は、第一の態様に示したものを用いることができる。
【００７６】
（Ｂ２）熱硬化剤
本実施形態における（Ｂ２）熱硬化剤は、加熱により硬化を進行させうる化合物であれば限定されない。その中で、封止材との密着性の観点から、ベンゾオキサジン、エポキシ樹脂、オキセタン樹脂が好ましく、ベンゾオキサジンがより好ましい。
ベンゾオキサジンとしては、下記一般式（１０）又は（１１）で表される構造を挙げる
ことができる。
【化６４】
2020091464.tif 000065
【化６５】
2020091464.tif 000066
エポキシ樹脂としては、ビスフェノールＡ型エポキシ樹脂、ビスフェノールＦ型エポキシ樹脂、ナフタレンエポキシ樹脂などの芳香族エポキシ樹脂、３’，４’−エポキシシクロヘキシルメチル ３，４−エポキシシクロヘキサンカルボキシレート、ε−カプロラクトン変性３’，４’−エポキシシクロヘキシルメチル ３，４−エポキシシクロヘキサンカルボキシレートなどの脂環式エポキシ樹脂などが挙げられる。脂環式エポキシ樹脂としては、下記一般式（１２）：
【化６６】
2020091464.tif 000067
なども挙げられる。
オキセタン樹脂としては、例えば、３−アリロキシオキセタン、３−オキセタニルｐトルエンスルホネートなどが挙げられる。
【００７７】
上記熱硬化剤を用いると、良好な耐薬品性と解像性、およびＣｕボイド抑制効果が得られる。理論に拘束されないが、良好な耐薬品性を得ることができる理由については、熱架橋後に高次ネットワークを形成することで薬液のしみこみを抑え、耐薬品性を向上させていると考えている。
また、良好な解像性を得ることができる理由は不明だが、加熱硬化前の熱硬化剤は、ポリイミド前駆体と配合することで、現像時の現像液により溶解し易く、残渣が抑制されるためであると考えられる。加えて、Ｃｕボイド抑制効果を示す理由は定かではないが、熱硬化剤が加熱によりヒドロキシル基などを発生させ、このヒドロキシル基がＣｕイオンと強く相互作用するようになり、Ｃｕの拡散を抑制し、結果としてＣｕボイドを抑制すると考えられる。
【００７８】
ネガ型感光性樹脂組成物中の上記熱硬化剤は、前記（Ａ）ポリイミド前駆体１００質量部に対し、好ましくは０．１〜３０質量部であり、より好ましくは１質量部以上１５質量部以下である。（Ａ）ポリイミド前駆体１００質量部に対して、０．１質量部以上３０質量部以下の範囲で配合することで、Ｃｕボイド抑制効果、解像性向上および耐薬品性の向上の効果に特に優れるネガ型感光性樹脂組成物を得ることができる。
【００７９】
（Ｃ）光重合開始剤
本実施形態において、（Ｃ）光重合開始剤は、第一の態様に示したものを用いることができる。
【００８０】
その他成分
本実施形態において、その他成分としての溶剤、含窒素複素環化合物、ヒンダードフェノール化合物、有機チタン化合物、接着助剤、増感剤、光重合性不飽和モノマー、熱重合禁止剤については、第一の態様に示したものを用いることができる。
【００８１】
＜硬化レリーフパターンの製造方法及び半導体装置＞
本実施形態において、硬化レリーフパターンの製造方法及び半導体装置は、第一の態様に示したものと同じものを適用することができる。
【００８２】
＜ポリイミド＞
本実施形態において、ポリイミドは、第一の態様に示したものと同じものを適用することができる。
【００８３】
＜半導体装置＞
本実施形態において、半導体装置は、第一の態様に示したものと同じものを適用することができる。
【００８４】
＜表示装置＞
本実施形態において、表示装置は、第一の態様に示したものと同じものを適用することができる。
【００８５】
本実施形態に係るネガ型感光性樹脂組成物は、第一の態様に示したネガ型感光性樹脂組成物と同様、上記のような半導体装置への適用の他、多層回路の層間絶縁、フレキシブル銅張板のカバーコート、ソルダーレジスト膜、及び液晶配向膜等の用途にも有用である。第一の態様において示した、好ましい構成、数値範囲又は工程等は、本実施形態においても同様に、好ましい構成、数値範囲又は工程等として扱われることができる。
【００８６】
［第三の態様］
本実施形態にかかる、第三の態様について説明する。
＜ネガ型感光性樹脂組成物＞
本実施形態に係るネガ型感光性樹脂組成物は、
（Ａ）ポリイミド前駆体；
（Ｂ３）下記一般式（Ｂ−１）：
【化６７】
2020091464.tif 000068
｛式中、Ｒａ及びＲｂは、それぞれ独立に、ヘテロ原子を含んでもよい炭素数１〜１０の１価の有機基であり、Ｒｃは、それぞれ独立に、ヘテロ原子を含んでもよい１価の有機基であり、かつｍは、０〜５の整数を表す。｝
で表される３級アミン化合物及び／又はグアニジン化合物；並びに
（Ｃ）光重合開始剤；
を含む。
【００８７】
ネガ型感光性樹脂組成物は、高い解像度を得るという観点から、１００質量部の（Ａ）ポリイミド前駆体と、（Ａ）ポリイミド前駆体１００質量部を基準として０．１〜３０質量部の（Ｂ３）上記３級アミン化合物及び／又はグアニジン化合物と、（Ａ）ポリイミド前駆体１００質量部を基準として０．１〜２０質量部の（Ｃ）光重合開始剤とを含むことが好ましい。
【００８８】
（Ａ）ポリイミド前駆体
本実施形態において、（Ａ）ポリイミド前駆体は、第一の態様に示したものを用いることができる。
【００８９】
（Ｂ３）３級アミン化合物及び／又はグアニジン化合物
本実施形態における（Ｂ３）３級アミン化合物は、下記一般式（Ｂ−１）：
【化６８】
2020091464.tif 000069
｛式中、Ｒａ及びＲｂは、それぞれ独立にヘテロ原子を含んでもよい炭素数１〜１０の１価の有機基であり、Ｒｃは、それぞれ独立にヘテロ原子を含んでもよい１価の有機基であり、かつｍは、０〜５の整数を表す。｝
で表される３級アミン化合物である。
一般式（Ｂ−１）において、Ｒａ及びＲｂは、ヘテロ原子を含んでもよい炭素数１〜１０の有機基であれば限定されないが、耐熱性の観点からメチル基、エチル基、ｎ−プロピル基、及びイソプロピル基から成る群から選ばれる少なくとも１つが好ましく、解像性の観点から、メチル基及び／又はエチル基がより好ましい。
Ｒｃは、ヘテロ原子を含んでもよい１価の有機基であれば限定されない。この中で、耐熱性の観点から、炭素数１〜１０の１価の有機基が好ましい。
このような一般式（Ｂ−１）で表される３級アミン化合物として、例えば、４−ヒドロキシメチル―Ｎ，Ｎ−ジメチルアニリン、ビス［４−（ジメチルアミノ）フェニル］メタンなどが挙げられる。
【００９０】
本実施形態におけるグアニジン化合物は、グアニジン構造を有していれば限定されない。この中で、樹脂組成物の保存安定性の観点から、下記一般式（Ｂ−２）：
【化６９】
2020091464.tif 000070
｛式中、Ｒｄは、水素原子、またはヘテロ原子を含んでもよい炭素数１〜１０の１価の有機基を表す。｝
で表される構造であることが好ましい。
一般式（Ｂ−２）において、Ｒｄは、水素原子、又はヘテロ原子を含んでもよい炭素数１〜１０の有機基であれば限定されない。その中で、Ｒｄとしては、解像性の観点から、炭素数１〜５の有機基が好ましい。
このようなグアニジン化合物として、例えば、アグマチンスルフェート、ジシアンジアミド、アルギニン（例えば、Ｄ−（−）−アルギニン）、１−（ｔ−ブトキシカルボニル）グアニジンなどが挙げられる。
【００９１】
上記３級アミン化合物及び／又はグアニジン化合物を用いると、良好な耐薬品性と解像性、およびＣｕボイド抑制効果が得られる。理論に拘束されないが、良好な耐薬品性を得ることができる理由については、加熱硬化後に窒素原子とポリイミド樹脂が高次ネットワークを形成することで薬液のしみこみを抑え、耐薬品性を向上させていると考えている。
また、良好な解像性を得ることができる理由は不明だが、加熱硬化前の上記３級アミン化合物及び／又はグアニジン化合物は、ポリイミド前駆体と配合することで、現像時の現像液により溶解し易く、残渣が抑制されるためであると考えられる。加えて、Ｃｕボイド抑制効果を示す理由は定かではないが、上記化合物の窒素原子がＣｕイオンと強く相互作用するようになり、Ｃｕの拡散を抑制し、結果としてＣｕボイドを抑制すると考えられる。
【００９２】
ネガ型感光性樹脂組成物中の上記３級アミン化合物またはグアニジン化合物は、前記（Ａ）ポリイミド前駆体１００質量部に対し、好ましくは０．１〜３０質量部であり、より好ましくは１質量部以上１５質量部以下である。（Ａ）ポリイミド前駆体１００質量部に対して、０．１質量部以上３０質量部以下の範囲で配合することで、Ｃｕボイド抑制効果、解像性向上および耐薬品性の向上の効果に特に優れるネガ型感光性樹脂組成物を得ることができる。
【００９３】
（Ｃ）光重合開始剤
本実施形態において、（Ｃ）光重合開始剤は、第一の態様に示したものを用いることができる。
【００９４】
その他成分
本実施形態において、その他成分としての溶剤、含窒素複素環化合物、ヒンダードフェノール化合物、有機チタン化合物、接着助剤、増感剤、光重合性不飽和モノマー、熱重合禁止剤については、第一の態様に示したものを用いることができる。
【００９５】
＜硬化レリーフパターンの製造方法及び半導体装置＞
本実施形態において、硬化レリーフパターンの製造方法及び半導体装置は、第一の態様に示したものと同じものを適用することができる。
【００９６】
＜ポリイミド＞
本実施形態において、ポリイミドは、第一の態様に示したものと同じものを適用することができる。
【００９７】
＜半導体装置＞
本実施形態において、半導体装置は、第一の態様に示したものと同じものを適用することができる。
【００９８】
＜表示装置＞
本実施形態において、表示装置は、第一の態様に示したものと同じものを適用することができる。
【００９９】
本実施形態に係るネガ型感光性樹脂組成物は、第一の態様に示したネガ型感光性樹脂組成物と同様、上記のような半導体装置への適用の他、多層回路の層間絶縁、フレキシブル銅張板のカバーコート、ソルダーレジスト膜、及び液晶配向膜等の用途にも有用である。第一の態様において示した、好ましい構成、数値範囲又は工程等は、本実施形態においても同様に、好ましい構成、数値範囲又は工程等として扱われることができる。
【０１００】
［第四の態様］
本実施形態にかかる第四の態様について説明する。
＜ネガ型感光性樹脂組成物＞
本実施形態に係るネガ型感光性樹脂組成物は、
（Ａ）ポリイミド前駆体；
（Ｂ４）酸性化合物；及び
（Ｃ）光重合開始剤
を含む。
（Ｂ４）酸性化合物としては、（Ｂ−３）構造中にフェノール性水酸基またはカルボキシル基を２個以上有する酸性化合物、または（Ｂ−４）構造中にフェノール性水酸基またはカルボキシル基より選ばれる基を１個有し、かつ−ＮＨ−ＣＯ−Ａ１、または−ＣＯ−ＮＨ２より選ばれる基を１個以上有する酸性化合物（Ａ１は炭素数１〜４の有機基である）が挙げられる。
【０１０１】
ネガ型感光性樹脂組成物は、高い解像度を得るという観点から、１００質量部の（Ａ）ポリイミド前駆体と、（Ａ）ポリイミド前駆体１００質量部を基準として０．１〜３０質量部の（Ｂ４）酸性化合物と、（Ａ）ポリイミド前駆体１００質量部を基準として０．１〜２０質量部の（Ｃ）光重合開始剤とを含むことが好ましい。
【０１０２】
（Ａ）ポリイミド前駆体
本実施形態において、（Ａ）ポリイミド前駆体は、第一の態様に示したものを用いることができる。
【０１０３】
（Ｂ４）酸性化合物
（Ｂ−３）
本実施形態における（Ｂ−３）酸性化合物は、構造中にフェノール性水酸基またはカルボキシル基を２個以上有する酸性化合物である。本実施形態にかかる酸性化合物は、構造中にカルボキシル基を２個以上有していてもよいし、フェノール性水酸基を２個以上有していてもよいし、カルボキシル基とフェノール性水酸基を併せ持ってもよい。これらの中で、現像性とＣｕボイド抑制の観点から、カルボキシル基とフェノール性水酸基を併せ持つ化合物が好ましい。
【０１０４】
本実施形態にかかるカルボキシル基を２つ以上有する化合物としては、フタル酸、ピロメリット酸、２，３−ナフタレンジカルボン酸、トリメリット酸、ベンゼンペンタカルボン酸、４−メチルフタル酸、４−トリフルオロメチルフタル酸、４−メトキシフタル酸、１，３，５−トリベンゼンカルボン酸、イソフタル酸、５−メチルイソフタル酸、テレフタル酸、１，４−ナフタレンテレフタル酸、２，５−ジメチルテレフタル酸、３，４−ピリジンジカルボン酸などが挙げられる。これらの化合物の中で、耐薬品性の観点から、フタル酸、イソフタル酸、テレフタル酸が好ましい。
【０１０５】
本実施形態にかかるフェノール性水酸基を２個以上有する化合物としては、カテコール、ピロガロール、２，３−ジヒドロキシナフタレン、１，２−ジヒドロキシナフタレン、１，２，４−トリヒドロキシベンゼン、ヘキサヒドロキシベンゼン、４−メチルカテコール、３−メトキシカテコール、没食子酸メチル、５−メチルピロガロール、２，３，４−トリヒドロキシベンズアルデヒド、レゾルシノール、１，３−ジヒドロキシナフタレン、５−メトキシレゾルシノール、２，４−ジヒドロキシベンズアミド、３，５−ジヒドロキシベンズアミドなどが挙げられる。これらの化合物の中で、耐薬品性の観点から、没食子酸メチル、１，２，４−トリヒドロキシベンゼン、２，４−ジヒドロキシベンズアミド、３，５−ジヒドロキシベンズアミドが好ましい。
【０１０６】
本実施形態にかかる、フェノール性水酸基とカルボキシル基を併せ持つ化合物としては、メチレンジサリチル酸、ｏ−クマル酸、２−ヒドロキシベンゾイックアシッド、４−メチルサリチル酸、４−ヒドロキシイソフタル酸、４−ヒドロキシフタル酸、５−ヒドロキシイソフタル酸などが挙げられる。これらの中で、耐薬品性の観点から、メチレンジサリチル酸、ｏ−クマル酸が好ましい。
【０１０７】
（Ｂ−４）
別の実施形態として（Ｂ−４）酸性化合物は、構造中にフェノール性水酸基またはカルボキシル基より選ばれる基を１個有し、かつ−ＮＨ−ＣＯ−Ａ１、または−ＣＯ−ＮＨ２より選ばれる基を１個以上有する酸性化合物（Ａ１は炭素数１〜４の有機基である）である。
【０１０８】
（Ｂ−４）酸性化合物は、耐薬品性の観点から、下記一般式（１）：
【化７０】
2020091464.tif 000071
｛式（１）中、Ａ２は水酸基、またはカルボキシル基であり、Ａ３は−ＮＨ−ＣＯ−Ａ１、または−ＣＯ−ＮＨ２より選ばれる基であり、Ａ１は炭素数１〜４の有機基であり、Ａ４は１価の基であり、ｍ２は１または２であり、ｍ３は０〜４の整数である。｝
で表される構造を有する化合物であることが好ましい。
【０１０９】
Ａ１は炭素数１〜４の有機基であるが、耐薬品性の観点から炭素数１〜４のアルキル基であることが好ましく、メチル基であることが更に好ましい。
Ａ２は水酸基、またはカルボキシル基であるが、感度の観点からカルボキシル基であることが好ましい。
Ａ３は−ＮＨ−ＣＯ−Ａ１、または−ＣＯ−ＮＨ２より選ばれる基であるが、耐薬品性の観点から、−ＮＨ−ＣＯ−Ａ１がより好ましい。
Ａ４は１価の基であるが、１価の有機基であることがより好ましく、炭素数１〜４のアルキル基であることが更に好ましい。
ｍ２は１または２であるが、１であることがより好ましい。
ｍ３は０〜４の整数であるが、０または１であることがより好ましい。
【０１１０】
本実施形態にかかる構造中にフェノール性水酸基またはカルボキシル基より選ばれる基を１個有し、かつ−ＮＨ−ＣＯ−Ａ１を１個以上有する酸性化合物としては、２−アセトアミド安息香酸、３−アセトアミド安息香酸、４−アセトアミド安息香酸、５−アセトアミド−２−アミノ安息香酸、２−アセトアミド−５−ブロモ安息香酸、２−（アセトアセトアミド）安息香酸、２−アセトアミド−６−ニトロ安息香酸、２−アセトアミドフェノール、３−アセトアミドフェノール、４−アセトアミドフェノール、２−アセトアミド−４−メチルフェノールが挙げられる。これらの化合物の中で、耐薬品性の観点から、２−アセトアミド安息香酸、３−アセトアミド安息香酸、４−アセトアミド安息香酸、２−アセトアミドフェノール、３−アセトアミドフェノール、４−アセトアミドフェノール、が好ましく、感度の観点から２−アセトアミド安息香酸、３−アセトアミド安息香酸、４−アセトアミド安息香酸がより好ましい。
【０１１１】
本実施形態にかかる構造中にフェノール性水酸基またはカルボキシル基より選ばれる基を１個有し、かつ−ＣＯ−ＮＨ２を１個以上有する酸性化合物としては、フタルアミド酸、テレフタルアミド酸、２−ヒドロキシベンズアミド、２−ヒドロキシ−４−メトキシベンズアミド、４−ヒドロキシベンズアミド、５−アセチル−２−ヒドロキシベンズアミド、５−クロロ−２−ヒドロキシベンズアミド、３−ヒドロキシベンズアミドが挙げられる。これらの化合物の中で、耐薬品性の観点から、フタルアミド酸、テレフタルアミド酸、２−ヒドロキシベンズアミド、３−ヒドロキシベンズアミド、４−ヒドロキシベンズアミドが好ましい。
【０１１２】
上記（Ｂ４）酸性化合物を用いると、良好な耐薬品性と解像性、およびＣｕボイド抑制効果が得られる。理論に拘束されないが、良好な耐薬品性を得ることができる理由については、熱硬化後に、ポリイミド部分と水素結合などの相互作用し、高次ネットワークを形成することで薬液のしみこみを抑え、耐薬品性を向上させていると考えている。また、良好な解像性を得ることができる理由は不明だが、加熱硬化前の酸性化合物は、ポリイミド前駆体と配合することで、現像時の現像液により溶解し易く、残渣が抑制されるためであると考えられる。加えて、Ｃｕボイド抑制効果を示す理由は定かではないが、酸性化合物中のカルボキシル基、フェノール性水酸基、及び／又はアミド基が、Ｃｕイオンと強く相互作用するようになり、Ｃｕの拡散を抑制し、結果としてＣｕボイドを抑制すると考えられる。
【０１１３】
ネガ型感光性樹脂組成物中の上記酸性化合物は、前記（Ａ）ポリイミド前駆体１００質量部に対し、好ましくは０．１〜３０質量部であり、より好ましくは１質量部以上１５質量部以下である。（Ａ）ポリイミド前駆体１００質量部に対して、０．１質量部以上３０質量部以下の範囲で配合することで、Ｃｕボイド抑制効果、解像性向上および耐薬品性の向上の効果に特に優れるネガ型感光性樹脂組成物を得ることができる。
【０１１４】
（Ｃ）光重合開始剤
本実施形態において、（Ｃ）光重合開始剤は、第一の態様に示したものを用いることができる。
【０１１５】
その他成分
本実施形態において、その他成分としての溶剤、含窒素複素環化合物、ヒンダードフェノール化合物、有機チタン化合物、接着助剤、増感剤、光重合性不飽和モノマー、熱重合禁止剤については、第一の態様に示したものを用いることができる。
【０１１６】
＜硬化レリーフパターンの製造方法及び半導体装置＞
本実施形態において、硬化レリーフパターンの製造方法及び半導体装置は、第一の態様に示したものと同じものを適用することができる。
【０１１７】
＜ポリイミド＞
本実施形態において、ポリイミドは、第一の態様に示したものと同じものを適用することができる。
【０１１８】
＜半導体装置＞
本実施形態において、半導体装置は、第一の態様に示したものと同じものを適用することができる。
【０１１９】
＜表示装置＞
本実施形態において、表示装置は、第一の態様に示したものと同じものを適用することができる。
【０１２０】
本実施形態に係るネガ型感光性樹脂組成物は、第一の態様に示したネガ型感光性樹脂組成物と同様、上記のような半導体装置への適用の他、多層回路の層間絶縁、フレキシブル銅張板のカバーコート、ソルダーレジスト膜、及び液晶配向膜等の用途にも有用である。第一の態様において示した、好ましい構成、数値範囲又は工程等は、本実施形態においても同様に、好ましい構成、数値範囲又は工程等として扱われることができる。
【０１２１】
［第五の態様］
本実施形態にかかる第五の形態について説明する。
＜ネガ型感光性樹脂組成物＞
本実施形態に係るネガ型感光性樹脂組成物は、
（Ａ）ポリイミド前駆体；
（Ｂ５）ビウレット、カルバゾール、インドール、ヒダントイン、ウラシル誘導体及びバルビツール酸からなる群から選択される少なくとも１種の含窒素化合物；及び
（Ｃ）光重合開始剤
を含む。
【０１２２】
ネガ型感光性樹脂組成物は、高い解像度を得るという観点から、１００質量部の（Ａ）ポリイミド前駆体と、（Ａ）ポリイミド前駆体１００質量部を基準として０．１〜３０質量部の（Ｂ５）ビウレット、カルバゾール、インドール、ヒダントイン、ウラシル誘導体及びバルビツール酸からなる群から選択される少なくとも１種の含窒素化合物と、（Ａ）ポリイミド前駆体１００質量部を基準として０．１〜２０質量部の（Ｃ）光重合開始剤とを含むことが好ましい。
【０１２３】
（Ａ）ポリイミド前駆体
本実施形態において、（Ａ）ポリイミド前駆体は、第一の態様に示したものを用いることができる。
【０１２４】
（Ｂ５）含窒素化合物
本実施形態における（Ｂ５）含窒素化合物は、ビウレット化合物、カルバゾール化合物、インドール化合物、ヒダントイン化合物、ウラシル誘導体、及びバルビツール酸化合物から選択される。
本実施形態にかかるビウレット化合物は、ビウレット構造（Ｒ−ＮＨ−ＣＯ−ＮＲ’−ＣＯ−ＮＨ−Ｒ’’）を有していれば限定されない。Ｒ、Ｒ’、及びＲ’’は、それぞれ独立に、水素原子、又は炭素数１〜２０の１価の有機基である。
この中で、Ｒ、Ｒ’、及びＲ’’のすべてが水素原子である下記構造（ビウレット）が好ましい。
【化７１】
2020091464.tif 000072
【０１２５】
本実施形態にかかるカルバゾール化合物は、カルバゾール構造を有していれば限定されない。このような化合物として、例えば、カルバゾール、３，６−ジアミノカルバゾール、３，６−ジメチルカルバゾール、３−メチル−９Ｈ−カルバゾール、３−フェニル−９Ｈ−カルバゾール、３−ｔ−ブチル−９Ｈ−カルバゾール、３，６−ジエチニルカルバゾール、２−メトキシカルバゾールなどが挙げられる。これらの中で、耐薬品性の観点から、カルバゾール、及び３，６−ジアミノカルバゾールが好ましい。
【０１２６】
本実施形態にかかるインドール化合物は、インドール構造を有していれば限定されない。このような化合物として、例えば、インドール、６−アミノインドール、５−アミノインドール、４−アミノインドール、５−メチルインドール、７−メチルインドール、インドール−５−カルボキシアルデヒド、５−ヒドロキシインドール、５−ニトロインドール、メチルインドール−５−カルボキシレート、６−メトキシインドール、３−アセチルインドールなどが挙げられる。これらの中で、耐薬品性の観点から、インドール、６−アミノインドール、５−アミノインドール、及び４−アミノインドールが好ましい。
【０１２７】
本実施形態にかかるヒダントイン化合物は、ヒダントイン構造を有していれば限定されない。このような化合物として、例えば、ヒダントイン、５，５−ジメチルヒダントイン、５−メチルヒダントイン、５−エチルヒダントイン、５−フェニルヒダントイン、５−（４−ヒドロキシフェニル）ヒダントインなどが挙げられる。これらの中で、耐薬品性の観点から、ヒダントイン、５−メチルヒダントイン、及び５−（４−ヒドロキシフェニル）ヒダントインが好ましい。
【０１２８】
本実施形態にかかるウラシル誘導体は、ウラシル、その互変異体、又はその誘導体であれば限定されない。このような化合物として、例えば、ウラシル（別名：ピリミジン−２，４（１Ｈ，３Ｈ）−ジオン）、ヒドロキシピリミジノン、２，４−ジヒドロキシピリミジン、ウラシルから誘導されるヌクレオシド（例えばウリジンなど）、５位のメチル置換体（チミン）、フルオロウラシル、ウリジル酸などが挙げられる。これらの中で、耐薬品性の観点から、ウラシルが好ましい。
【０１２９】
本実施形態にかかるバルビツール酸化合物とは、バルビツール酸構造を有していれば限定されない。このような化合物として、例えば、ビオルル酸、バルビツール酸、ウラミル、アロバルビタール、シクロバルビタールなどが挙げられる。これらの中で、耐薬品性の観点から、ビオルル酸、及びバルビツール酸が好ましい。
【０１３０】
上記含窒素化合物を用いると、良好な耐薬品性と解像性、およびＣｕボイド抑制効果が得られる。理論に拘束されないが、良好な耐薬品性を得ることができる理由については、熱硬化後に、ポリイミド部分と相互作用し、高次ネットワークを形成することで薬液のしみこみを抑え、耐薬品性を向上させていると考えている。
また、良好な解像性を得ることができる理由は不明だが、加熱硬化前の含窒素化合物は、ポリイミド前駆体と配合することで、現像時の現像液により溶解し易く、残渣が抑制されるためであると考えられる。加えて、Ｃｕボイド抑制効果を示す理由は定かではないが、含窒素化合物が、加熱により尿素誘導体などを発生させ、この官能基がＣｕイオンと強く相互作用するようになり、Ｃｕの拡散を抑制し、結果としてＣｕボイドを抑制すると考えられる。
上記で説明された観点から、（Ｂ５）含窒素化合物としては、ビウレット化合物、カルバゾール化合物、及びインドール化合物がより好ましく、ビウレット化合物がさらに好ましい。
【０１３１】
ネガ型感光性樹脂組成物中の上記含窒素化合物の配合量は、前記（Ａ）ポリイミド前駆体１００質量部に対し、好ましくは０．１〜３０質量部であり、より好ましくは１質量部以上１５質量部以下である。（Ａ）ポリイミド前駆体１００質量部に対して、０．１質量部以上３０質量部以下の範囲内で含窒素化合物を配合することで、Ｃｕボイド抑制効果、解像性向上および耐薬品性の向上の効果に特に優れるネガ型感光性樹脂組成物を得ることができる。
【０１３２】
（Ｃ）光重合開始剤
本実施形態において、（Ｃ）光重合開始剤は、第一の態様に示したものを用いることができる。
【０１３３】
その他成分
本実施形態において、その他成分としての溶剤、含窒素複素環化合物、ヒンダードフェノール化合物、有機チタン化合物、接着助剤、増感剤、光重合性不飽和モノマー、熱重合禁止剤については、第一の態様に示したものを用いることができる。
ただし、上記のとおり、その他成分としての上記の含窒素複素環化合物は、本実施形態における（Ｂ５）含窒素化合物以外の化合物である。
【０１３４】
＜硬化レリーフパターンの製造方法及び半導体装置＞
本実施形態において、硬化レリーフパターンの製造方法及び半導体装置は、第一の態様に示したものと同じものを適用することができる。
【０１３５】
＜ポリイミド＞
本実施形態において、ポリイミドは、第一の態様に示したものと同じものを適用することができる。
【０１３６】
＜半導体装置＞
本実施形態において、半導体装置は、第一の態様に示したものと同じものを適用することができる。
【０１３７】
＜表示装置＞
本実施形態において、表示装置は、第一の態様に示したものと同じものを適用することができる。
【０１３８】
本実施形態に係るネガ型感光性樹脂組成物は、第一の態様に示したネガ型感光性樹脂組成物と同様、上記のような半導体装置への適用の他、多層回路の層間絶縁、フレキシブル銅張板のカバーコート、ソルダーレジスト膜、及び液晶配向膜等の用途にも有用である。第一の態様において示した、好ましい構成、数値範囲又は工程等は、本実施形態においても同様に、好ましい構成、数値範囲又は工程等として扱われることができる。
【０１３９】
［各態様の組み合わせ］
上記の各態様によれば、いずれも、高い耐薬品性と解像度が得られ、高温保存（ｈｉｇｈ  ｔｅｍｐｅｒａｔｕｒｅ  ｓｔｏｒａｇｅ）試験後、Ｃｕ層の、樹脂層に接する界面でボイドの発生を抑制するネガ型感光性樹脂組成物を提供することができ、また該ネガ型感光性樹脂組成物を用いた硬化レリーフパターンの形成方法を提供することができる。
そして、上記の各態様は互いに組み合わせることが可能である。すなわち、（Ｂ１）活性エステル化剤、（Ｂ２）熱硬化剤、（Ｂ３）３級アミン化合物及び／又はグアニジン化合物、（Ｂ４）酸性化合物、（Ｂ５）含窒素化合物は、互いに組み合わせて使用可能である。
上記の各態様を互いに組み合わせる場合、ネガ型感光性樹脂組成物中の、（Ｂ１）活性エステル化剤、（Ｂ２）熱硬化剤、（Ｂ３）３級アミン化合物及び／又はグアニジン化合物、（Ｂ４）酸性化合物、及び（Ｂ５）含窒素化合物の合計質量が、（Ａ）ポリイミド前駆体１００質量部に対し、好ましくは０．１〜３０質量部であり、より好ましくは１質量部以上１５質量部以下である。（Ａ）ポリイミド前駆体１００質量部に対して、０．１質量部以上３０質量部以下の範囲で配合することで、Ｃｕボイド抑制効果、解像性向上および耐薬品性の向上の効果に特に優れるネガ型感光性樹脂組成物を得ることができる。
【実施例】
【０１４０】
以下、実施例により本実施形態を具体的に説明するが、本発明はこれに限定されるものではない。実施例、比較例、及び製造例においては、ポリマー又はネガ型感光性樹脂組成物の物性を以下の方法に従って測定及び評価した。
以下、第一の態様について説明する。
【０１４１】
＜測定及び評価方法＞
（１）重量平均分子量
各樹脂の重量平均分子量（Ｍｗ）をゲルパーミエーションクロマトグラフィー法（標準ポリスチレン換算）を用いて以下の条件下で測定した。
ポンプ：ＪＡＳＣＯ  ＰＵ−９８０
検出器：ＪＡＳＣＯ  ＲＩ−９３０
カラムオーブン：ＪＡＳＣＯ  ＣＯ−９６５  ４０℃
カラム：昭和電工（株）製Ｓｈｏｄｅｘ  ＫＤ−８０６Ｍ  直列に２本、又は
昭和電工（株）製Ｓｈｏｄｅｘ  ８０５Ｍ／８０６Ｍ直列
標準単分散ポリスチレン：昭和電工（株）製Ｓｈｏｄｅｘ  ＳＴＡＮＤＡＲＤ  ＳＭ−
１０５
移動相：０．１ｍｏｌ／Ｌ  ＬｉＢｒ／Ｎ−メチル−２−ピロリドン（ＮＭＰ）
流速：１ｍＬ／ｍｉｎ．
【０１４２】
（２）Ｃｕ上の硬化レリーフパターンの作製
６インチシリコンウェハー（フジミ電子工業株式会社製、厚み６２５±２５μｍ）上に、スパッタ装置（Ｌ−４４０Ｓ−ＦＨＬ型、キヤノンアネルバ社製）を用いて２００ｎｍ厚のＴｉ、４００ｎｍ厚のＣｕをこの順にスパッタした。続いて、このウェハー上に、後述の方法により調製した感光性樹脂組成物をコーターデベロッパー（Ｄ−Ｓｐｉｎ６０Ａ型、ＳＯＫＵＤＯ社製）を用いて回転塗布し、１１０℃で１８０秒間ホットプレートにてプリベークを行い、約７μｍ厚の塗膜を形成した。この塗膜に、テストパターン付マスクを用いて、プリズマＧＨＩ（ウルトラテック社製）により５００ｍＪ／ｃｍ２のエネルギーを照射した。次いで、この塗膜を、現像液としてシクロペンタノンを用いてコーターデベロッパー（Ｄ−Ｓｐｉｎ６０Ａ型、ＳＯＫＵＤＯ社製）でスプレー現像し、プロピレングリコールメチルエーテルアセテートで、リンスすることにより、Ｃｕ上のレリーフパターンを得た。
Ｃｕ上に該レリーフパターンを形成したウェハーを、昇温プログラム式キュア炉（ＶＦ−２０００型、光洋リンドバーグ社製）を用いて、窒素雰囲気下、表１に記載のキュア温度で２時間加熱処理することにより、Ｃｕ上に約４〜５μｍ厚の樹脂から成る硬化レリーフパターンを得た。
【０１４３】
（３）Ｃｕ上の硬化レリーフパターンの解像性評価
上記の方法で得た硬化レリーフパターンを光学顕微鏡下で観察し、最少開口パターンのサイズを求めた。このとき、得られたパターンの開口部の面積が、対応するパターンマスク開口面積の１／２以上であれば解像されたものとみなし、解像された開口部のうち最小面積を有するものに対応するマスク開口辺の長さを解像度とした。解像度が１０μｍ未満のものを「優」、１０μｍ以上１４μｍ未満のものを「良」、１４μｍ以上１８μｍ未満のものを「可」、１８μｍ以上のものを「不可」とした。
【０１４４】
（４）Ｃｕ上の硬化レリーフパターンの高温保存（ｈｉｇｈ  ｔｅｍｐｅｒａｔｕｒｅ  ｓｔｏｒａｇｅ）試験と、その後のボイド面積評価
Ｃｕ上に該硬化レリーフパターンを形成したウェハーを、昇温プログラム式キュア炉（ＶＦ−２０００型、光洋リンドバーグ社製）を用いて、空気中、１５０℃で１６８時間加熱した。続いて、プラズマ表面処理装置（ＥＸＡＭ型、神港精機社製）を用いて、Ｃｕ上の樹脂層を全てプラズマエッチングにより除去した。プラズマエッチング条件は下記のとおりである。
出力：１３３Ｗ
ガス種・流量：Ｏ２：４０ｍＬ／分  ＋  ＣＦ４：１ｍＬ／分
ガス圧：５０Ｐａ
モード：ハードモード
エッチング時間：１８００秒
【０１４５】
樹脂層を全て除去したＣｕ表面を、ＦＥ−ＳＥＭ（Ｓ−４８００型、日立ハイテクノロジーズ社製）によって観察し、画像解析ソフト（Ａ像くん、旭化成社製）を用いて、Ｃｕ層の表面に占めるボイドの面積を算出した。比較例１に記載の感光性樹脂組成物を評価した際のボイドの総面積を１００％とした際に、ボイドの総面積比率が５０％未満のものを「優」、５０％以上７５％未満のものを「良」、７５％以上１００％未満のものを「可」１００％以上のものを「不可」と判定した。
【０１４６】
（５）硬化レリーフパターン（ポリイミド塗膜）の耐薬品性評価
Ｃｕ上に形成した該硬化レリーフパターンを、レジスト剥離液｛ＡＴＭＩ社製、製品名ＳＴ−４４、主成分：２−（２−アミノエトキシ）エタノール、及び１−シクロヘキシル−２−ピロリドン｝を５０℃に加熱したものに５分間浸漬し、流水で１分間洗浄し、風乾した。その後、膜表面を光学顕微鏡で目視観察し、クラック等の薬液によるダメージの有無、及び／又は、薬液処理後の膜厚の変化率に基づいて耐薬品性を評価した。評価基準として、クラック等のダメージが発生せず、膜厚変化率が薬品浸漬前の膜厚を基準として１０％以内のものを「優」、１０％超１５％以内のものを「良」、１５％超２０％以内のものを「可」とし、クラックが発生したもの、または膜厚変化率が２０％を超えるものを「不可」とした。
【０１４７】
製造例１：（Ａ）ポリイミド前駆体としてのポリマーＡ−１の合成
４，４’−オキシジフタル酸二無水物（ＯＤＰＡ）１５５．１ｇを２Ｌ容量のセパラブルフラスコに入れ、２−ヒドロキシエチルメタクリレート（ＨＥＭＡ）１３１．２ｇとγ−ブチロラクトン４００ｍＬを入れて室温下で撹拌し、撹拌しながらピリジン８１．５ｇを加えて反応混合物を得た。反応による発熱の終了後に反応混合物を室温まで放冷し、１６時間放置した。
次に、氷冷下において、ジシクロヘキシルカルボジイミド（ＤＣＣ）２０６．３ｇをγ−ブチロラクトン１８０ｍＬに溶解した溶液を撹拌しながら４０分掛けて反応混合物に加え、続いて４，４’−オキシジアニリン（ＯＤＡ）９３．０ｇをγ−ブチロラクトン３５０ｍＬに懸濁したものを撹拌しながら６０分掛けて加えた。更に室温で２時間撹拌した後、エチルアルコール３０ｍＬを加えて１時間撹拌し、次に、γ−ブチロラクトン４００ｍＬを加えた。反応混合物に生じた沈殿物をろ過により取り除き、反応液を得た。
得られた反応液を３Ｌのエチルアルコールに加えて粗ポリマーから成る沈殿物を生成した。生成した粗ポリマーを濾別し、テトラヒドロフラン１．５Ｌに溶解して、粗ポリマー溶液を得た。得られた粗ポリマー溶液を２８Ｌの水に滴下してポリマーを沈殿させ、得られた沈殿物を濾別した後、真空乾燥して粉末状のポリマー（ポリマーＡ−１）を得た。ポリマー（Ａ−１）の分子量をゲルパーミエーションクロマトグラフィー（標準ポリスチレン換算）で測定したところ、重量平均分子量（Ｍｗ）は２０，０００であった。
【０１４８】
製造例２：（Ａ）ポリイミド前駆体としてのポリマーＡ−２の合成
製造例１の４，４’−オキシジフタル酸二無水物（ＯＤＰＡ）１５５．１ｇに代えて、３，３’，４，４’−ビフェニルテトラカルボン酸二無水物（ＢＰＤＡ）１４７．１ｇを用いた以外は、前述の製造例１に記載の方法と同様にして反応を行い、ポリマー（Ａ−２）を得た。ポリマー（Ａ−２）の分子量をゲルパーミエーションクロマトグラフィー（標準ポリスチレン換算）で測定したところ、重量平均分子量（Ｍｗ）は２２，０００であった。
【０１４９】
製造例３：（Ａ）ポリイミド前駆体としてのポリマーＡ−３の合成
製造例１の４，４’−オキシジアニリン（ＯＤＡ）９３．０ｇに代えて、ｐ−フェニレンジアミン５０．２ｇを用いた以外は、前述の製造例１に記載の方法と同様にして反応を行い、ポリマー（Ａ−３）を得た。ポリマー（Ａ−３）の分子量をゲルパーミエーションクロマトグラフィー（標準ポリスチレン換算）で測定したところ、重量平均分子量（Ｍｗ）は１９，０００であった。
【０１５０】
＜実施例１−１＞
ポリマーＡ−１を用いて以下の方法でネガ型感光性樹脂組成物を調製し、調製した組成物の評価を行った。（Ａ）ポリイミド前駆体としてポリマーＡ−１：１００ｇ、（Ｂ１）活性エステル化剤として化合物Ｂ−１１：５ｇ、（Ｃ）光重合開始剤として１−フェニル−１，２−プロパンジオン−２−（Ｏ−エトキシカルボニル）−オキシム（感光剤Ｃ−１に該当）：３ｇを、γ−ブチロラクトン（以下ではＧＢＬと表記）：１５０ｇに溶解した。得られた溶液の粘度を、少量のＧＢＬをさらに加えることによって、約３０ポイズに調整し、ネガ型感光性樹脂組成物とした。該組成物を、前述の方法に従って評価した。結果を表１に示す。
【０１５１】
＜実施例１−２〜１−１０、比較例１＞
表１に示すとおりの成分と配合比で調製すること以外は、実施例１−１と同様のネガ型感光性樹脂組成物を調製し、実施例１−１と同様の評価を行った。その結果を表１に示す。表１に記載されている、化合物（Ｂ−１１〜Ｂ−１５）と感光剤（Ｃ−１）はそれぞれ以下のとおりである。
【０１５２】
Ｂ−１１：１−ヒドロキシ−７−アザベンゾトリアゾール
Ｂ−１２：ペンタフルオロフェノール
Ｂ−１３：ビス（ペンタフルオロフェニル）カーボネート
Ｂ−１４：ビス（４−ニトロフェニル）カーボネート
Ｂ−１５：４−ニトロフェニルトリフルオロアセテート
Ｃ−１：１−フェニル−１，２−プロパンジオン−２−（Ｏ−エトキシカルボニル）−オキシム
【０１５３】
【表１】
2020091464.tif 000073
【０１５４】
以下、第二の態様について説明する。
このうち、＜測定及び評価方法＞及び製造例１〜３は、上記と同様である。
【０１５５】
＜実施例２−１＞
ポリマーＡ−１を用いて以下の方法でネガ型感光性樹脂組成物を調製し、調製した組成物の評価を行った。（Ａ）ポリイミド前駆体としてポリマーＡ−１：１００ｇ、（Ｂ２）熱硬化剤として化合物Ｂ−２１：８ｇ、（Ｃ）光重合開始剤として１−フェニル−１，２−プロパンジオン−２−（Ｏ−エトキシカルボニル）−オキシム（感光剤Ｃ−１に該当）：３ｇを、γ−ブチロラクトン（以下ではＧＢＬと表記）：１５０ｇに溶解した。得られた溶液の粘度を、少量のＧＢＬをさらに加えることによって、約３０ポイズに調整し、ネガ型感光性樹脂組成物とした。該組成物を、前述の方法に従って評価した。結果を表２に示す。
【０１５６】
＜実施例２−２〜２−１１、比較例１＞
表２に示すとおりの成分と配合比で調製すること以外は、実施例２−１と同様のネガ型感光性樹脂組成物を調製し、上記と同様の評価を行った。その結果を表２に示す。表２に記載されている、化合物（Ｂ−２１〜Ｂ−２６）と感光剤（Ｃ−１）はそれぞれ以下のとおりである。
【０１５７】
Ｂ−２１：下記一般式（１０）で表されるベンゾオキサジン
【化７２】
2020091464.tif 000074
Ｂ−２２：下記一般式（１１）で表されるベンゾオキサジン
【化７３】
2020091464.tif 000075
Ｂ−２３：ビスフェノールＡ型エポキシ樹脂（ＬＸ−０１、ダイソー社製）
Ｂ−２４：ビスフェノールＦ型エポキシ樹脂（ＹＬ９８３Ｕ、ジャパンエポキシレジン社製）
Ｂ−２５：下記一般式（１２）で表される化合物
【化７４】
2020091464.tif 000076
Ｂ−２６：３−アリロキシオキセタン
Ｃ−１：１−フェニル−１，２−プロパンジオン−２−（Ｏ−エトキシカルボニル）−オキシム
【０１５８】
【表２】
2020091464.tif 000077
【０１５９】
以下、第三の態様について説明する。
このうち、＜測定及び評価方法＞及び製造例１〜３は、上記と同様である。
【０１６０】
＜実施例３−１＞
ポリマーＡ−１を用いて以下の方法でネガ型感光性樹脂組成物を調製し、調製した組成物の評価を行った。（Ａ）ポリイミド前駆体としてポリマーＡ−１：１００ｇ、（Ｂ３）３級アミン化合物及び／又はグアニジン化合物として、化合物Ｂ−３１：８ｇ、（Ｃ）光重合開始剤として１−フェニル−１，２−プロパンジオン−２−（Ｏ−エトキシカルボニル）−オキシム（感光剤Ｃ−１に該当）：３ｇを、γ−ブチロラクトン（以下ではＧＢＬと表記）：１５０ｇに溶解した。得られた溶液の粘度を、少量のＧＢＬをさらに加えることによって、約３０ポイズに調整し、ネガ型感光性樹脂組成物とした。該組成物を、前述の方法に従って評価した。結果を表３に示す。
【０１６１】
＜実施例３−２〜３−８、比較例１＞
表３に示すとおりの成分と配合比で調製すること以外は、実施例３−１と同様のネガ型感光性樹脂組成物を調製し、上記と同様の評価を行った。その結果を表３に示す。表３に記載されている、化合物（Ｂ−３１〜Ｂ−３４）と感光剤（Ｃ−１）はそれぞれ以下のとおりである。
【０１６２】
Ｂ−３１：４−ヒドロキシメチル―Ｎ，Ｎ−ジメチルアニリン
Ｂ−３２：ビス［４−（ジメチルアミノ）フェニル］メタン
Ｂ−３３：ジシアンジアミド
Ｂ−３４：Ｄ−（−）−アルギニン
Ｃ−１：１−フェニル−１，２−プロパンジオン−２−（Ｏ−エトキシカルボニル）−オキシム
【０１６３】
【表３】
2020091464.tif 000078
【０１６４】
以下、第四の態様について説明する。
このうち、＜測定及び評価方法＞及び製造例１〜３は、上記と同様である。
【０１６５】
＜実施例４−１＞
ポリマーＡ−１を用いて以下の方法でネガ型感光性樹脂組成物を調製し、調製した組成物の評価を行った。（Ａ）ポリイミド前駆体としてポリマーＡ−１：１００ｇ、（Ｂ４）酸性化合物として、化合物Ｂ−４１：８ｇ、（Ｃ）光重合開始剤として１−フェニル−１，２−プロパンジオン−２−（Ｏ−エトキシカルボニル）−オキシム（感光剤Ｃ−１に該当）：３ｇを、γ−ブチロラクトン（以下ではＧＢＬと表記）：１５０ｇに溶解した。得られた溶液の粘度を、少量のＧＢＬをさらに加えることによって、約３０ポイズに調整し、ネガ型感光性樹脂組成物とした。該組成物を、前述の方法に従って評価した。結果を表４に示す。
【０１６６】
＜実施例４−２〜４−１０、比較例１＞
表４に示すとおりの成分と配合比で調製すること以外は、実施例４−１と同様のネガ型感光性樹脂組成物を調製し、上記と同様の評価を行った。その結果を表４に示す。表４に記載されている、化合物（Ｂ−４１〜Ｂ−４６）と感光剤（Ｃ−１）はそれぞれ以下のとおりである。
【０１６７】
Ｂ−４１：没食子酸メチル
Ｂ−４２：メチレンジサリチル酸
Ｂ−４３：ｏ−クマル酸
Ｂ−４４：フタル酸
Ｂ−４５：４−アセトアミド安息香酸
Ｂ−４６：３−ヒドロキシベンズアミド
Ｃ−１：１−フェニル−１，２−プロパンジオン−２−（Ｏ−エトキシカルボニル）−オキシム
【０１６８】
【表４】
2020091464.tif 000079
【０１６９】
以下、第五の態様について説明する。
このうち、＜測定及び評価方法＞及び製造例１〜３は、上記と同様である。
【０１７０】
＜実施例５−１＞
ポリマーＡ−１を用いて以下の方法でネガ型感光性樹脂組成物を調製し、調製した組成物の評価を行った。（Ａ）ポリイミド前駆体としてポリマーＡ−１：１００ｇ、（Ｂ５）含窒素化合物として、化合物Ｂ−５１：８ｇ、（Ｃ）光重合開始剤として１−フェニル−１，２−プロパンジオン−２−（Ｏ−エトキシカルボニル）−オキシム（感光剤Ｃ−１に該当）：３ｇを、γ−ブチロラクトン（以下ではＧＢＬと表記）：１５０ｇに溶解した。得られた溶液の粘度を、少量のＧＢＬをさらに加えることによって、約３０ポイズに調整し、ネガ型感光性樹脂組成物とした。該組成物を、前述の方法に従って評価した。結果を表５に示す。
【０１７１】
＜実施例５−２〜５−１２、比較例１＞
表５に示すとおりの成分と配合比で調製すること以外は、実施例５−１と同様のネガ型感光性樹脂組成物を調製し、上記と同様の評価を行った。その結果を表５に示す。表５に記載されている、化合物（Ｂ−５１〜Ｂ−５７）と感光剤（Ｃ−１）はそれぞれ以下のとおりである。
【０１７２】
Ｂ−５１：ビウレット
Ｂ−５２：３，６−ジアミノカルバゾール
Ｂ−５３：５−アミノインドール
Ｂ−５４：ヒダントイン
Ｂ−５５：バルビツール酸
Ｂ−５６：ビオルル酸
Ｂ−５７：ウラシル
Ｃ−１：１−フェニル−１，２−プロパンジオン−２−（Ｏ−エトキシカルボニル）−オキシム
【０１７３】
【表５】
2020091464.tif 000080
【産業上の利用可能性】
【０１７４】
本発明による感光性樹脂組成物を用いることで、高い耐薬品性と解像性を持つ硬化レリーフパターンを得ることができ、かつ、Ｃｕ表面のボイド発生を抑制することができる。本発明は、例えば半導体装置、多層配線基板等の電気・電子材料の製造に有用な感光性材料の分野で好適に利用できる。